(57)【要約】【課題】保存安定性に優れ、光沢感に優れたパターン（印刷部）の形成に好適に用いることのできる紫外線硬化型組成物を提供すること、また、前記紫外線硬化型組成物を用いて形成された光沢感に優れたパターンを有する記録物を提供すること。【解決手段】本発明の紫外線硬化型組成物は、重合性化合物と、金属粉末と、フッ素原子を含有するデンドリック高分子とを含むことを特徴とする。前記デンドリック高分子の平均粒径は、２ｎｍ以上２０ｎｍ以下であることが好ましい。また、前記デンドリック高分子は、アクリル骨格を有するものであることが好ましい。前記金属粉末の平均粒径は、２００ｎｍ以上３．０μｍ以下であることが好ましい。【選択図】なし【特許請求の範囲】
【請求項１】
重合性化合物と、金属粉末と、フッ素原子を含有するデンドリック高分子とを含むことを特徴とする紫外線硬化型組成物。
【請求項２】
前記デンドリック高分子の平均粒径が、２ｎｍ以上２０ｎｍ以下である請求項１に記載の紫外線硬化型組成物。
【請求項３】
前記デンドリック高分子は、アクリル骨格を有するものである請求項１または２に記載の紫外線硬化型組成物。
【請求項４】
前記金属粉末の構成粒子は、鱗片状をなすものである請求項１ないし３のいずれか１項に記載の紫外線硬化型組成物。
【請求項５】
前記金属粉末の構成粒子の平均厚さが、１０ｎｍ以上８０ｎｍ以下である請求項４に記載の紫外線硬化型組成物。
【請求項６】
前記金属粉末の構成粒子の平均厚さは、前記デンドリック高分子の平均粒径よりも大きいものである請求項４または５に記載の紫外線硬化型組成物。
【請求項７】
前記金属粉末の平均粒径が、２００ｎｍ以上３．０μｍ以下である請求項１ないし６のいずれか１項に記載の紫外線硬化型組成物。
【請求項８】
前記重合性化合物として、脂環構造を有するモノマーを含む請求項１ないし７のいずれか１項に記載の紫外線硬化型組成物。
【請求項９】
前記脂環構造を有するモノマーは、トリス（２−アクリロイルオキシエチル）イソシアヌレート、ジシクロペンテニルオキシエチルアクリレート、アダマンチルアクリレート、γ−ブチロラクトンアクリレート、Ｎ−ビニルカプロラクタム、Ｎ−ビニルピロリドン、ペンタメチルピペリジルアクリレート、テトラメチルピペリジルアクリレート、２−メチル−２−アダマンチル  アクリレート、２−エチル−２−アダマンチル  アクリレート、メバロン酸ラクトン  アクリレート、ジメチロールトリシクロデカンジアクリレート、ジメチロールジシクロペンタンジアクリレート、ジシクロペンテニルアクリレート、ジシクロペンタニルアクリレート、イソボルニルアクリレート、シクロヘキシルアクリレート、アクリロイルモルホリン、テトラヒドロフルフリルアクリレート、シクロヘキサンスピロ−２−（１，３−ジオキソラン−４−イル）メチルアクリレート、（２−メチル−２−エチル−１，３−ジオキソラン−４−イル）メチルアクリレート、および、環状トリメチロールプロパンホルマールアクリレートよりなる群から選択される１種または２種以上を含むものである請求項８に記載の紫外線硬化型組成物。
【請求項１０】
前記脂環構造を有するモノマー以外の重合性化合物として、フェノキシエチルアクリレート、ベンジルアクリレート、アクリル酸２−（２−ビニロキシエトキシ）エチル、ジプロピレングリコールジアクリレート、トリプロピレングリコールジアクリレート、２−ヒドロキシ３−フェノキシプロピルアクリレート、および、４−ヒドロキシブチルアクリレートよりなる群から選択される１種または２種以上を含むものである請求項８または９に記載の紫外線硬化型組成物。
【請求項１１】
請求項１ないし１０のいずれか１項に記載の紫外線硬化型組成物の硬化物と、
記録媒体とを備えることを特徴とする記録物。
【発明の詳細な説明】
【技術分野】
【０００１】
本発明は、紫外線硬化型組成物および記録物に関するものである。
【背景技術】
【０００２】
従来から、光沢感のある外観を呈する装飾品の製造方法として、金属めっきや、金属箔を用いた箔押し印刷、金属箔を用いた熱転写等が用いられてきた。
【０００３】
しかし、これらの方法では、微細なパターンを形成することや、曲面部への適用が困難であるといった問題があった。
【０００４】
他方、顔料または染料を含む組成物を、インクジェット法等の方法により、記録媒体に付与する記録方法が用いられている。このような方法では、微細なパターンの形成や、曲面部への記録にも好適に適用できるという点で優れている。また、近年、耐擦性、耐水性、耐溶剤性等を特に優れたものとするため等に、紫外線を照射すると硬化する組成物（紫外線硬化型組成物）が用いられている（例えば、特許文献１参照）。
【０００５】
しかしながら、紫外線硬化型組成物では、顔料や染料の代わりに、金属粉末を適用しようとした場合、当該金属が本来有している光沢感等の特性を十分に発揮させることができないという問題点があり、また、組成物の安定性（保存安定性）に劣り、ゲル化による粘度上昇による吐出安定性の低下等の問題を引き起こす。また、金属粉末を含む組成物を用いた場合、顔料または染料を含む組成物を用いた場合に比べて、摩擦による外観の変化が大きいという問題点があった。
【先行技術文献】
【特許文献】
【０００６】
【特許文献１】特開２００９−５７５４８号公報
【発明の概要】
【発明が解決しようとする課題】
【０００７】
本発明の目的は、保存安定性に優れ、光沢感、耐擦性に優れたパターン（印刷部）の形成に好適に用いることのできる紫外線硬化型組成物を提供すること、また、前記紫外線硬化型組成物を用いて形成された光沢感、耐擦性に優れたパターンを有する記録物を提供することにある。
【課題を解決するための手段】
【０００８】
このような目的は、下記の本発明により達成される。
本発明の紫外線硬化型組成物は、重合性化合物と、金属粉末と、フッ素原子を含有するデンドリック高分子とを含むことを特徴とする。
【０００９】
これにより、保存安定性に優れ、光沢感、耐擦性に優れたパターン（印刷部）の形成に好適に用いることのできる紫外線硬化型組成物を提供することができる。
【００１０】
本発明の紫外線硬化型組成物では、前記デンドリック高分子の平均粒径が、２ｎｍ以上２０ｎｍ以下であることが好ましい。
【００１１】
これにより、紫外線硬化型組成物を用いて形成される印刷部の光沢感、審美性（美的外観）を特に優れたものとすることができるとともに、印刷部の耐擦性を特に優れたものとすることができる。
【００１２】
本発明の紫外線硬化型組成物では、前記デンドリック高分子は、アクリル骨格を有するものであることが好ましい。
【００１３】
これにより、印刷部における記録物の審美性（美的外観）を特に優れたものとすることができる。また、印刷部の耐擦性、膜強度等を特に優れたものとすることができる。
【００１４】
本発明の紫外線硬化型組成物では、前記金属粉末の構成粒子は、鱗片状をなすものであることが好ましい。
【００１５】
これにより、形成されるパターン（印刷部）の光沢感、高級感を特に優れたものとすることができる。
【００１６】
本発明の紫外線硬化型組成物では、前記金属粉末の構成粒子の平均厚さが、１０ｎｍ以上８０ｎｍ以下であることが好ましい。
【００１７】
これにより、形成されるパターン（印刷部）の光沢感、高級感をさらに優れたものとすることができる。
【００１８】
本発明の紫外線硬化型組成物では、前記金属粉末の構成粒子の平均厚さは、前記デンドリック高分子の平均粒径よりも大きいものであることが好ましい。
【００１９】
これにより、紫外線硬化型組成物を用いて形成される印刷部の光沢感をより優れたものとすることができる。
【００２０】
本発明の紫外線硬化型組成物では、前記金属粉末の平均粒径が、２００ｎｍ以上３．０μｍ以下であることが好ましい。
【００２１】
これにより、紫外線硬化型組成物を用いて製造される記録物の光沢感、高級感をさらに優れたものとすることができる。また、紫外線硬化型組成物の保存安定性、吐出安定性をさらに優れたものとすることができる。
【００２２】
本発明の紫外線硬化型組成物は、前記重合性化合物として、脂環構造を有するモノマーを含むことが好ましい。
【００２３】
これにより、紫外線硬化型組成物の保存安定性、吐出安定性を特に優れたものとすることができるとともに、紫外線硬化型組成物を用いて製造される記録物の印刷部の光沢感、耐擦性を特に優れたものとすることができる。
【００２４】
本発明の紫外線硬化型組成物では、前記脂環構造を有するモノマーは、トリス（２−アクリロイルオキシエチル）イソシアヌレート、ジシクロペンテニルオキシエチルアクリレート、アダマンチルアクリレート、γ−ブチロラクトンアクリレート、Ｎ−ビニルカプロラクタム、Ｎ−ビニルピロリドン、ペンタメチルピペリジルアクリレート、テトラメチルピペリジルアクリレート、２−メチル−２−アダマンチル  アクリレート、２−エチル−２−アダマンチル  アクリレート、メバロン酸ラクトン  アクリレート、ジメチロールトリシクロデカンジアクリレート、ジメチロールジシクロペンタンジアクリレート、ジシクロペンテニルアクリレート、ジシクロペンタニルアクリレート、イソボルニルアクリレート、シクロヘキシルアクリレート、アクリロイルモルホリン、テトラヒドロフルフリルアクリレート、シクロヘキサンスピロ−２−（１，３−ジオキソラン−４−イル）メチルアクリレート、（２−メチル−２−エチル−１，３−ジオキソラン−４−イル）メチルアクリレート、および、環状トリメチロールプロパンホルマールアクリレートよりなる群から選択される１種または２種以上を含むものであることが好ましい。
【００２５】
これにより、紫外線硬化型組成物を用いて製造される記録物の光沢感、高級感をさらに優れたものとすることができる。また、紫外線硬化型組成物の保存安定性、吐出安定性をさらに優れたものとすることができる。
【００２６】
本発明の紫外線硬化型組成物は、前記脂環構造を有するモノマー以外の重合性化合物として、フェノキシエチルアクリレート、ベンジルアクリレート、アクリル酸２−（２−ビニロキシエトキシ）エチル、ジプロピレングリコールジアクリレート、トリプロピレングリコールジアクリレート、２−ヒドロキシ３−フェノキシプロピルアクリレート、および、４−ヒドロキシブチルアクリレートよりなる群から選択される１種または２種以上を含むものであることが好ましい。
【００２７】
これにより、紫外線硬化型組成物の保存安定性、吐出安定性を優れたものとしつつ、インクジェット法による吐出後の紫外線硬化型組成物の反応性を特に優れたものとし、記録物の生産性を特に優れたものとすることができるとともに、形成されるパターンの耐擦性等を特に優れたものとすることができる。
【００２８】
本発明の記録物は、本発明の紫外線硬化型組成物の硬化物と、
記録媒体とを備えることを特徴とする。
【００２９】
これにより、光沢感、耐擦性に優れたパターンを有する記録物を提供することができる。
【発明を実施するための形態】
【００３０】
以下、本発明の好適な実施形態について詳細に説明する。
《紫外線硬化型組成物》
まず、本発明の紫外線硬化型組成物について説明する。
【００３１】
本発明の紫外線硬化型組成物は、紫外線の照射により重合する重合性化合物と、金属粉末とを含むものである。
【００３２】
ところで、従来から、光沢感のある外観を呈する装飾品の製造方法として、金属めっきや、金属箔を用いた箔押し印刷、金属箔を用いた熱転写等が用いられてきた。
【００３３】
しかし、これらの方法では、微細なパターンを形成することや、曲面部への適用が困難であるといった問題があった。
【００３４】
他方、顔料または染料を含む組成物を、インクジェット法等の方法により、記録媒体に付与する記録方法が用いられている。このような方法では、微細なパターンの形成や、曲面部への記録にも好適に適用できるという点で優れている。また、近年、耐擦性、耐水性、耐溶剤性等を特に優れたものとするため等に、紫外線を照射すると硬化する組成物（紫外線硬化型組成物）が用いられている。
【００３５】
しかしながら、紫外線硬化型組成物では、顔料や染料の代わりに、金属粉末を適用しようとした場合、当該金属が本来有している光沢感等の特性を十分に発揮させることができないという問題点があり、また、組成物の安定性（保存安定性）に劣り、ゲル化による粘度上昇による吐出安定性の低下等の問題を引き起こす。また、金属粉末を含む組成物を用いた場合、顔料または染料を含む組成物を用いた場合に比べて、摩擦による外観の変化が大きいという問題点があった。
【００３６】
そこで、発明者は、上記のような問題を解決する目的で鋭意研究を行った結果、本発明に至った。すなわち、本発明の紫外線硬化型組成物は、重合性化合物および金属粉末に加え、さらに、フッ素原子を含有するデンドリック高分子（樹状高分子）を含むものである。これにより、紫外線硬化型組成物中における金属粉末の分散安定性を優れたものとし、紫外線硬化型組成物の保存安定性、長期間にわたる吐出安定性を優れたものとすることができる。また、紫外線硬化型組成物を用いて製造される記録物において、金属粉末を印刷部の外表面付近に好適に配列させることができ、金属粉末を構成する金属材料が本来有している光沢感等の特性を十分に発揮させることができる。また、金属粉末とともにフッ素原子を含有するデンドリック高分子（フッ素含有粉末）も印刷部の外表面付近に好適に配置させることができ、印刷部の耐擦性を優れたものとし、摩擦による外観の変化（例えば、光沢感の低下、審美性（美的外観）の低下等）を効果的に防止することができる。このような優れた効果は、フッ素原子を含有するデンドリック高分子（樹状高分子）は、高度な分岐構造（ハイパーブランチ構造）を有しており、一般的なフッ素系材料（例えば、ＰＴＦＥやＰＶＤＦ等のフッ素系樹脂）に比べて嵩高く、比重が比較的小さいものであるため、紫外線硬化型組成物中における分散安定性に優れていることにより、発揮されるものと考えられる。また、デンドリック高分子は、一般に、高い球形度（真球度）を有する粒子状の樹状高分子であり、高い対称性を有しているとともに、通常の高分子材料とは異なり、分子量分布が非常にシャープであり、粒度分布も非常にシャープであるという特徴を有している。その結果、紫外線硬化型組成物のチクソ性を効果的に抑制することができるものと考えられる。また、合成時には、世代（デンドロン部分の分岐回数）の制御によって、容易かつ確実に、所望の大きさの粒子を得ることができるという特徴を有している。これらの優れた特徴から、上記のような優れた効果を安定的に発揮させることができる。また、フッ素原子を含有するデンドリック高分子（樹状高分子）の合成原料（特に、デンドロン部分の構成成分）が有するフッ素原子の位置や存在比率等を調整することにより、デンドリック高分子（フッ素含有粉末）の表面自由エネルギーや重合性化合物等との親和性等を好適に調整することができる。その結果、優れた耐擦性と印刷部の膜強度とを高いレベルで両立することができる。
【００３７】
これに対し、紫外線硬化型組成物がフッ素原子を含有するデンドリック高分子（フッ素含有粉末）を含有しない場合には、紫外線硬化型組成物を用いて形成された印刷部の耐擦性を十分に優れたものとすることができない。また、紫外線硬化型組成物の保存安定性も低下する。
【００３８】
また、フッ素原子を含有するデンドリック高分子の代わりに、単なるフッ素系材料で構成された粉末（例えば、粉砕法等の方法により得られた粉末等）を含む場合にも、上記のような優れた効果は得られない。より具体的には、フッ素原子を含有するデンドリック高分子の代わりに、単なるフッ素系材料で構成された粉末を含む場合には、フッ素系材料で構成された粉末の比重が高く、長期間の保管においてフッ素系材料で構成された粉末の凝集や沈降がおこりやすく、紫外線硬化型組成物の保存安定性を十分に優れたものとすることが困難となったり、紫外線硬化型組成物を用いて形成される印刷部の光沢感、耐擦性を十分に優れたものとすることが困難となる。
【００３９】
本発明の紫外線硬化型組成物は、いかなる方法で記録媒体上に付与されるものであってもよいが、インクジェット法により付与（吐出）されるものであるのが好ましい。インクジェット法では、微細なパターンの形成や、曲面部への記録にも好適に適用できる。また、インクジェット法では、インク（紫外線硬化型組成物）がノズル等の微細な流路を通過する必要があるが、インク（紫外線硬化型組成物）の保存安定性が劣る場合に、このような部位で固形分の凝集・析出が発生したり、ゲル化による粘度上昇によって、吐出安定性が低下し、所望のパターン（印刷部）の形成をすることができないという問題があったが、本発明では、インクジェット法に紫外線硬化型組成物を適用した場合であっても、このような問題の発生を確実に防止することができる。すなわち、紫外線硬化型組成物がインクジェット法に適用されるものである場合に、本発明による効果がより顕著に発揮される。以下の説明では、本発明の紫外線硬化型組成物がインクジェット法に適用される場合について中心的に説明する。
【００４０】
＜金属粉末＞
金属粉末の構成粒子は、少なくとも、外観上視認される部位（例えば、表面付近）が金属材料で構成されたものであればよく、例えば、全体が金属材料で構成されたものであってもよいし、非金属材料で構成された基部と、当該基部を被覆する金属材料で構成された被膜とを有するものであってもよい。また、少なくとも表面付近を含む領域が金属材料で構成された母粒子に対し、表面処理剤による表面処理層が設けられたものであってもよい。
【００４１】
また、金属粉末の構成粒子を構成する金属材料としては、単体としての金属や各種合金等を用いることができるが、当該金属材料は、主としてＡｌで構成されたものであるのが好ましい。
【００４２】
これにより、記録物の生産コストの上昇を抑制しつつ、記録物の光沢感、高級感を特に優れたものとすることができる。また、Ａｌは、本来、各種金属材料の中でも特に優れた光沢感を呈するものであるが、紫外線硬化型組成物に、Ａｌで構成された粒子を適用しようとした場合に、紫外線硬化型組成物の保存安定性は特に低いものとなり、ゲル化による粘度上昇による吐出安定性の低下等の問題が特に発生し易いことを本発明者は見出していた。これに対し、本発明では、Ａｌで構成された粒子を用いた場合であっても、上記のような問題の発生を確実に防止することができる。すなわち、金属粉末を構成する金属材料が主としてＡｌで構成されたものである場合に、本発明の効果がより顕著に発揮される。
【００４３】
金属粉末は、いかなる方法で製造されたものであってもよいが、気相成膜法により金属材料で構成された膜を形成し、その後、当該膜を粉砕することにより得られたものであるのが好ましい。これにより、本発明の紫外線硬化型組成物を用いて形成されるパターン（印刷部）において、金属材料が本来有している光沢感等をより効果的に表現させることができる。また、各粒子間での特性のばらつきを抑制することができる。また、当該方法を用いることにより、比較的薄い金属粉末であっても好適に製造することができる。
【００４４】
このような方法を用いて金属粉末を製造する場合、例えば、基材上に、金属材料で構成された膜の形成（成膜）を行うことにより、金属粉末を好適に製造することができる。前記基材としては、例えば、ポリエチレンテレフタレート等のプラスチックフィルム等を用いることができる。また、基材は、成膜面に離型剤層を有するものであってもよい。
【００４５】
また、前記粉砕は、液体中において、前記膜に超音波振動を付与することにより行われるものであるのが好ましい。これにより、後述するような粒径の金属粉末を容易かつ確実に得ることができるとともに、各粒子間での大きさ、形状、特性のばらつきの発生を抑制することができる。
【００４６】
また、上記のような方法で、粉砕を行う場合、前記液体としては、メタノール、エタノール、プロパノール、ブタノール等のアルコール類、ｎ−ヘプタン、ｎ−オクタン、デカン、ドデカン、テトラデカン、トルエン、キシレン、シメン、デュレン、インデン、ジペンテン、テトラヒドロナフタレン、デカヒドロナフタレン、シクロヘキシルベンゼン等の炭化水素系化合物、またエチレングリコールジメチルエーテル、エチレングリコールジエチルエーテル、エチレングリコールメチルエチルエーテル、ジエチレングリコールジメチルエーテル、ジエチレングリコールジエチルエーテル、ジエチレングリコールメチルエチルエーテル、ジエチレングリコールモノブチルエーテルアセテート、ジエチレングリコールｎ−ブチルエーテル、トリプロピレングリコールジメチルエーテル、トリエチレングリコールジエチルエーテル、１，２−ジメトキシエタン、ビス（２−メトキシエチル）エーテル、ｐ−ジオキサン等のエーテル系化合物、さらにプロピレンカーボネート、γ−ブチロラクトン、Ｎ−メチル−２−ピロリドン、Ｎ，Ｎ−ジメチルホルムアミド（ＤＭＦ）、Ｎ，Ｎ−ジメチルアセトアミド（ＤＭＡ）、ジメチルスルホキシド、シクロヘキサノン、アセトニトリル等の極性化合物を好適に用いることができる。このような液体を用いることにより、金属粉末の不本意な酸化等を防止しつつ、金属粉末の生産性を特に優れたものとし、また、各粒子間での大きさ、形状、特性のばらつきを特に小さいものとすることができる。
【００４７】
以下、金属粉末の構成粒子が、母粒子（少なくとも表面付近を含む領域が金属材料で構成された母粒子）に対し、表面処理剤による表面処理が施されたものである場合について説明する。
【００４８】
表面処理剤は、紫外線硬化型組成物中における金属粉末（粒子）の分散安定性を高め、インクジェット法による吐出安定性を向上させる機能を有する。また、金属粉末の表面エネルギーが低下するよう表面処理されたものであれば、紫外線硬化型組成物の構成材料として表面張力の低い重合性化合物を用いた場合であっても、紫外線硬化型組成物を用いて製造される記録物において、確実に金属粉末を印刷部の外表面付近により好適に配列（リーフィング）させることができ、金属粉末を構成する金属材料が本来有している光沢感等の特性をより効果的に発揮させることができる。したがって、重合性化合物の選択の幅が広がり、金属材料が本体有している光沢感を犠牲にすることなく、紫外線硬化型組成物の特性や紫外線硬化型組成物を用いて製造される記録物の特性（例えば、紫外線硬化型組成物の粘度、保存安定性、吐出安定性、記録物の耐擦性等）を容易に調整することができる。
【００４９】
表面処理剤としては、例えば、炭素数が２以上４以下の置換基を有していてもよいアルキル基を有する短鎖化合物、炭素数が８以上２０以下の置換基を有していてもよいアルキル基を有する長鎖化合物、シラン化合物、リン酸化合物、カルボン酸、イソシアネート化合物等を用いることができる。
【００５０】
短鎖化合物が有するアルキル基および／または長鎖化合物が有するアルキル基が置換基を有するものである場合、当該置換基としては、フルオロ基、クロロ基、ブロモ基等のハロゲノ基、水酸基等が挙げられる。
【００５１】
シラン化合物としては、ケイ素原子に、水素原子および／または炭化水素基（水素原子の一部または全部が他の原子または原子団で置換されたものを含む）が直接結合した構造を有する化合物を用いることができる。
【００５２】
より具体的には、シラン化合物しては、例えば、水素化ケイ素（ＳｉｎＨ２ｎ＋２（ただし、ｎは、１以上の整数である。））、ＨａＳｉＲ（４−ａ）（ただし、Ｒは、置換基を有していてもよい炭化水素基、ａは、１以上４以下の整数である。）等を用いることができる。
【００５３】
リン酸化合物としては、例えば、炭素数が６以上のアルキル基を、分子内に少なくとも１つ有する化合物（長鎖アルキル系リン酸化合物）を用いることができる。
【００５４】
特に、リン酸化合物（長鎖アルキル系リン酸化合物）は、下記式（１）で表される化学構造を有するものであるのが好ましい。
【００５５】
ＰＯＲｎ（ＯＨ）３−ｎ      （１）
（式（１）中、Ｒは、ＣＨ３（ＣＨ２）ｍ−、ＣＨ３（ＣＨ２）ｍ（ＣＨ２Ｏ）ｌ−、ＣＨ３（ＣＨ２）ｍ（ＣＨ２ＣＨ２Ｏ）ｌ−または、ＣＨ３（ＣＨ２）ｍＯ−であり、ｎは１以上３以下の整数であり、ｍは５以上１９以下の整数であり、ｌは２以上２０以下の整数である。）
【００５６】
これにより、紫外線硬化型組成物の保存安定性、インクジェット法による吐出安定性を特に優れたものとし、紫外線硬化型組成物を用いて製造される記録物の印刷部の光沢感、耐擦性を特に優れたものとすることができる。
【００５７】
式（１）中、ｍは、５以上１９以下の整数であるのが好ましいが、７以上１７以下の整数であるのがより好ましい。これにより、上述したような効果がより顕著に発揮される。
【００５８】
また、式（１）中、ｌは、２以上２０以下の整数であるのが好ましいが、４以上１６以下の整数であるのがより好ましい。これにより、上述したような効果がより顕著に発揮される。
【００５９】
カルボン酸としては、炭化水素基と、カルボキシル基とを有する化合物（脂肪酸）を用いることができる。このような化合物の具体例としては、デカン酸、テトラデカン酸、オクタデカン酸、ｃｉｓ−９−オクタデセン酸等を挙げることができる。
【００６０】
イソシアネート化合物としては、−Ｎ＝Ｃ＝Ｏで表される部分構造を有する化合物を用いることができる。このような化合物は、金属粉末（母粒子）を構成する金属材料と反応することにより、−ＮＨＣＯＯ−で表される部分構造を有するものとして、粒子（母粒子）の表面を修飾することとなるが、−ＮＨＣＯＯ−で表される部分構造においては、水素結合の力が働く。このため、粒子の表面に緻密な表面処理を施すことができ、上記のような効果を顕著に発揮させることができる。
【００６１】
イソシアネート化合物としては、分子内に少なくとも１個のイソシアネート基を有する化合物を用いることができる。
【００６２】
イソシアネート化合物としては、例えば、下記式（２）で表される化学構造を有するものを用いることができる。
【００６３】
ＲＮＣＯ      （２）
（式（２）中、Ｒは、ＣＨ３（ＣＨ２）ｍ−であり、ｍは２以上１８以下の整数である。）
【００６４】
式（２）中、ｍは、３以上１４以下の整数であるのが好ましく、４以上１２以下の整数であるのがより好ましい。
【００６５】
表面処理剤としては、例えば、フッ素系化合物（フッ素系表面処理剤）を用いてもよい。
【００６６】
これにより、紫外線硬化型組成物中における金属粉末の分散安定性および化学的安定性を特に優れたものとし、紫外線硬化型組成物の保存安定性、長期間にわたる吐出安定性を特に優れたものとすることができる。また、紫外線硬化型組成物を用いて製造される記録物において、金属粉末（フッ素系表面処理剤で表面処理された金属粉末）をフッ素原子を含有するデンドリック高分子とともに印刷部の外表面付近に好適に配置させることができ、金属粉末を構成する金属材料が本来有している光沢感等の特性を十分に発揮させることができるとともに、印刷部の耐擦性を特に優れたものとし、摩擦による外観の変化（例えば、光沢感の低下、審美性（美的外観）の低下等）をより効果的に防止することができる。特に、金属粉末の表面処理剤およびフッ素原子を含有するデンドリック高分子が、共通して、フッ素系の材料で構成されたものであることにより、印刷部において、金属粉末の構成粒子の近傍にフッ素原子を含有するデンドリック高分子を配置させることができるため、印刷部の耐擦性を、より高いレベルで、かつ、確実に優れたものとすることができ、前記のような効果を顕著に発揮させることができる。また、金属粉末を構成する粒子がフッ素系表面処理剤で表面処理されたものであることにより、紫外線硬化型組成物の構成材料として表面張力の低い重合性化合物や粘度が高く流動性が低い重合化合物を用いた場合であっても、紫外線硬化型組成物を用いて製造される記録物において、金属粉末を印刷部の外表面付近により好適に所望の時間以内に配列（リーフィング）させることができ、金属粉末を構成する金属材料が本来有している光沢感等の特性をより効果的に発揮させることができる。したがって、重合性化合物の選択の幅が広がり、金属材料が本来有している光沢感を犠牲にすることなく、紫外線硬化型組成物の特性や紫外線硬化型組成物を用いて製造される記録物の特性（例えば、紫外線硬化型組成物の粘度、保存安定性、吐出安定性、記録物の耐擦性等）を容易に調整することができる。
【００６７】
フッ素系化合物（フッ素系表面処理剤）は、パーフルオロアルキル構造を有するものであるのが好ましい。
【００６８】
これにより、紫外線硬化型組成物の保存安定性をさらに優れたものとし、紫外線硬化型組成物を用いて製造される記録物の印刷部の光沢感、耐擦性をさらに優れたものとすることができる。
【００６９】
また、フッ素系化合物（フッ素系表面処理剤）は、分子内に少なくとも１個のフッ素原子を含むものであればよいが、より具体的には、例えば、上述したような短鎖化合物、長鎖化合物、シラン化合物、リン酸化合物、カルボン酸、イソシアネート化合物が有する水素原子の少なくとも一部がフッ素原子で置換された構造を有する化合物（フッ素系短鎖化合物、フッ素系長鎖化合物、フッ素系シラン化合物、フッ素系リン酸化合物、フッ素置換脂肪酸、フッ素系イソシアネート化合物等）等が挙げられる。
【００７０】
このような化合物を表面処理剤として用いることにより、前述したような効果がより顕著に発揮される。特に、金属粉末の構成粒子の表面自由エネルギーをより効果的に低下させることができ、重合性化合物との間での界面エネルギーの差をより大きいものとし、疎水性相互作用がより強く働くこととなり、記録物の表面に、金属粉末をより効果的に配列させることができる。その結果、記録物の光沢感を特に優れたものとすることができる。
【００７１】
中でも、フッ素系シラン化合物を用いた場合、紫外線硬化型組成物を用いて製造される記録物が特に優れた耐久性、耐候性を示し、より長期にわたって膜の硬度が保持できる。
【００７２】
また、リン酸化合物の表面処理剤は酸に強いため、フッ素系リン酸化合物を用いた場合、酸性の環境下においても、紫外線硬化型組成物を用いて製造された記録物が優れた耐久性、耐候性を示す。
【００７３】
また、フッ素置換脂肪酸（フッ素系脂肪酸）を用いた場合、金、銀、白金等の貴金属、銅やアルミニウム等で構成された母粒子に対してより効果的に表面処理を行うことができ、官能基が小さく結晶性の高い膜（表面処理層）を形成することができるため、表面自由エネルギーを効果的に下げることができる。その結果、より小さな粒子を効果的に記録物の表面に並べることができ、耐擦性のさらなる向上を図ることができる。
【００７４】
また、フッ素系イソシアネート化合物を用いた場合、母粒子に対してより緻密な表面処理を施すことができるとともに、母粒子との結合力をより強固なものとすることができ、金属粉末の耐久性が高まるため、より長期にわたって耐擦性を保持することができる。
【００７５】
フッ素系シラン化合物としては、下記式（３）で表される化学構造を有するものであるのが好ましい。
【００７６】
Ｒ１ＳｉＸ１ａＲ２（３−ａ）      （３）
（式（３）中、Ｒ１は、水素原子の一部または全部がフッ素原子で置換された炭化水素基を表し、Ｘ１は、加水分解基、エーテル基、クロロ基または水酸基を表し、Ｒ２は、炭素数１以上４以下のアルキル基を表し、ａは、１以上３以下の整数である。）
【００７７】
これにより、紫外線硬化型組成物の保存安定性、インクジェット法による吐出安定性を特に優れたものとし、紫外線硬化型組成物を用いて製造される記録物の印刷部の光沢感、耐擦性を特に優れたものとすることができる。
【００７８】
式（３）中のＲ１としては、例えば、水素原子の一部または全部がフッ素原子で置換されたアルキル基、アルケニル基、アリール基、アラルキル基等が挙げられ、さらに、分子構造に含まれる水素原子（フッ素原子で置換されていない水素原子）のうちの少なくとも一部がアミノ基、カルボキシル基、ヒドロキシル基、チオール基等で置換されていてもよく、炭素鎖中に−Ｏ−、−Ｓ−、−ＮＨ−、−Ｎ＝等のヘテロ原子やベンゼン等の芳香族環が挟まっていてもよい。Ｒ１の具体例としては、例えば、水素原子の一部または全部がフッ素原子で置換されたフェニル基、ベンジル基、フェネチル基、ヒドロキシフェニル基、クロロフェニル基、アミノフェニル基、ナフチル基、アンスレニル基、ピレニル基、チエニル基、ピロリル基、シクロヘキシル基、シクロヘキセニル基、シクロペンチル基、シクロペンテニル基、ピリジニル基、メチル基、エチル基、ｎ−プロピル基、イソプロピル基、ｎ−ブチル基、イソブチル基、ｓｅｃ−ブチル基、ｔｅｒｔ−ブチル基、オクタデシル基、ｎ−オクチル基、クロロメチル基、メトキシエチル基、ヒドロキシエチル基、アミノエチル基、シアノ基、メルカプトプロピル基、ビニル基、アリル基、アクリロキシエチル基、メタクリロキシエチル基、グリシドキシプロピル基、アセトキシ基等が挙げられる。
【００７９】
パーフルオロアルキル構造（ＣｎＦ２ｎ＋１）を有するフッ素系シラン化合物としては、例えば、下記式（４）で表されるものが挙げられる。
【００８０】
ＣｎＦ２ｎ＋１（ＣＨ２）ｍＳｉＸ１ａＲ２（３−ａ）      （４）
（式（４）中、Ｘ１は、加水分解基、エーテル基、クロロ基または水酸基を表し、Ｒ２は、炭素数１以上４以下のアルキル基を表し、ｎは、１以上１４以下の整数であり、ｍは、２以上６以下の整数であり、ａは、１以上３以下の整数である。）
【００８１】
このような構造を有する化合物の具体例としては、ＣＦ３−ＣＨ２ＣＨ２−Ｓｉ（ＯＣＨ３）３、ＣＦ３（ＣＦ２）３−ＣＨ２ＣＨ２−Ｓｉ（ＯＣＨ３）３、ＣＦ３（ＣＦ２）５−ＣＨ２ＣＨ２−Ｓｉ（ＯＣＨ３）３、ＣＦ３（ＣＦ２）５−ＣＨ２ＣＨ２−Ｓｉ（ＯＣ２Ｈ５）３、ＣＦ３（ＣＦ２）７−ＣＨ２ＣＨ２−Ｓｉ（ＯＣＨ３）３、ＣＦ３（ＣＦ２）１１−ＣＨ２ＣＨ２−Ｓｉ（ＯＣ２Ｈ５）３、ＣＦ３（ＣＦ２）３−ＣＨ２ＣＨ２−Ｓｉ（ＣＨ３）（ＯＣＨ３）２、ＣＦ３（ＣＦ２）７−ＣＨ２ＣＨ２−Ｓｉ（ＣＨ３）（ＯＣＨ３）２、ＣＦ３（ＣＦ２）８−ＣＨ２ＣＨ２−Ｓｉ（ＣＨ３）（ＯＣ２Ｈ５）２、ＣＦ３（ＣＦ２）８−ＣＨ２ＣＨ２−Ｓｉ（Ｃ２Ｈ５）（ＯＣ２Ｈ５）２等が挙げられる。
【００８２】
また、フッ素系シラン化合物としては、上述したパーフルオロアルキル構造（ＣｎＦ２ｎ＋１）の代わりにパーフルオロアルキルエーテル構造（ＣｎＦ２ｎ＋１Ｏ）を有するものを用いることもできる。
【００８３】
パーフルオロアルキルエーテル構造（ＣｎＦ２ｎ＋１Ｏ）を有するフッ素系シラン化合物としては、例えば、下記式（５）で表されるものが挙げられる。
【００８４】
ＣｐＦ２ｐ＋１Ｏ（ＣｐＦ２ｐＯ）ｒ（ＣＨ２）ｍＳｉＸ１ａＲ２（３−ａ）      （５）
（式（５）中、Ｘ１は、加水分解基、エーテル基、クロロ基または水酸基を表し、Ｒ２は、炭素数１以上４以下のアルキル基を表し、ｐは１以上４以下の整数であり、ｒは１以上１０以下の整数であり、ｍは、２以上６以下の整数であり、ａは、１以上３以下の整数である。）
【００８５】
このような構造を有する化合物の具体例としては、ＣＦ３Ｏ（ＣＦ２Ｏ）６−ＣＨ２ＣＨ２−Ｓｉ（ＯＣ２Ｈ５）３、ＣＦ３Ｏ（Ｃ３Ｆ６Ｏ）４−ＣＨ２ＣＨ２−Ｓｉ（ＯＣＨ３）３、ＣＦ３Ｏ（Ｃ３Ｆ６Ｏ）２（ＣＦ２Ｏ）３−ＣＨ２ＣＨ２−Ｓｉ（ＯＣＨ３）３、ＣＦ３Ｏ（Ｃ３Ｆ６Ｏ）８−ＣＨ２ＣＨ２−Ｓｉ（ＯＣＨ３）３、ＣＦ３Ｏ（Ｃ４Ｆ９Ｏ）５−ＣＨ２ＣＨ２−Ｓｉ（ＯＣＨ３）３、ＣＦ３Ｏ（Ｃ４Ｆ９Ｏ）５−ＣＨ２ＣＨ２−Ｓｉ（ＣＨ３）（ＯＣ２Ｈ５）２、ＣＦ３Ｏ（Ｃ３Ｆ６Ｏ）４−ＣＨ２ＣＨ２−Ｓｉ（Ｃ２Ｈ５）（ＯＣＨ３）２等が挙げられる。
【００８６】
フッ素系リン酸化合物としては、分子内に少なくとも１個のフッ素原子を有するリン酸化合物を用いることができる。
【００８７】
特に、フッ素系リン酸化合物は、下記式（６）で表される化学構造を有するものであるのが好ましい。
【００８８】
ＰＯＲｎ（ＯＨ）３−ｎ      （６）
（式（６）中、Ｒは、ＣＦ３（ＣＦ２）ｍ−、ＣＦ３（ＣＦ２）ｍ（ＣＨ２）ｌ−、ＣＦ３（ＣＦ２）ｍ（ＣＨ２Ｏ）ｌ−、ＣＦ３（ＣＦ２）ｍ（ＣＨ２ＣＨ２Ｏ）ｌ−、ＣＦ３（ＣＦ２）ｍＯ−、または、ＣＦ３（ＣＦ２）ｍ（ＣＨ２）ｌＯ−であり、ｎは１以上３以下の整数であり、ｍは２以上１８以下の整数であり、ｌは１以上１８以下の整数である。）
【００８９】
これにより、紫外線硬化型組成物の保存安定性、インクジェット法による吐出安定性を特に優れたものとし、紫外線硬化型組成物を用いて製造される記録物の印刷部の光沢感、耐擦性を特に優れたものとすることができる。
【００９０】
式（６）中、ｍは、３以上１４以下の整数であるのが好ましいが、４以上１２以下の整数であるのがより好ましい。これにより、上述したような効果がより顕著に発揮される。
【００９１】
また、式（６）中、ｌは、１以上１４以下の整数であるのが好ましいが、１以上１０以下の整数であるのがより好ましい。これにより、上述したような効果がより顕著に発揮される。
【００９２】
フッ素置換脂肪酸（フッ素系脂肪酸）としては、分子内に少なくとも１個のフッ素原子を有する脂肪酸を用いることができる。
【００９３】
フッ素置換脂肪酸としては、例えば、ＣＦ３−ＣＨ２ＣＨ２-ＣＯＯＨ、ＣＦ３（ＣＦ２）３−ＣＨ２ＣＨ２-ＣＯＯＨ、ＣＦ３（ＣＦ２）５−ＣＨ２ＣＨ２-ＣＯＯＨ、ＣＦ３（ＣＦ２）６−ＣＨ２ＣＨ２-ＣＯＯＨ、ＣＦ３（ＣＦ２）７−ＣＨ２ＣＨ２-ＣＯＯＨ、ＣＦ３（ＣＦ２）９−ＣＨ２ＣＨ２-ＣＯＯＨやこれらのエステル等が挙げられるが、中でも、ＣＦ３（ＣＦ２）５−ＣＨ２ＣＨ２-ＣＯＯＨが好ましい。
【００９４】
これにより、母粒子を構成するシリコン、アルミニウム、マグネシウム、チタン等の金属原子と、加熱による脱水反応により強固な結合を結び、緻密な膜を形成することができるため、粒子の表面エネルギーを効果的に下げることができる。
【００９５】
フッ素系イソシアネート化合物としては、分子内に少なくとも１個のフッ素原子と少なくとも１個のイソシアネート基とを有する化合物を用いることができる。
【００９６】
フッ素系イソシアネート化合物としては、例えば、下記式（７）で表される化学構造を有するものを用いることができる。
【００９７】
ＲｆＮＣＯ      （７）
（式（７）中、Ｒｆは、ＣＦ３（ＣＦ２）ｍ−、または、ＣＦ３（ＣＦ２）ｍ（ＣＨ２）ｌ−であり、ｍは２以上１８以下の整数であり、ｌは１以上１８以下の整数である。）
【００９８】
これにより、紫外線硬化型組成物の保存安定性、インクジェット法による吐出安定性を特に優れたものとすることができる。また、紫外線硬化型組成物を用いて製造される記録物において、より好適に金属粉末を印刷部の外表面付近に配列（リーフィング）させることができ、製造される記録物の印刷部の光沢感を特に優れたものとすることができる。また、製造される記録物の印刷部の耐擦性を特に優れたものとすることができる。
【００９９】
式（７）中、ｍは、３以上１４以下の整数であるのが好ましく、４以上１２以下の整数であるのがより好ましい。これにより、上述したような効果がより顕著に発揮される。
【０１００】
また、式（７）中、ｌは、１以上１４以下の整数であるのが好ましく、１以上１０以下の整数であるのがより好ましい。これにより、上述したような効果がより顕著に発揮される。
【０１０１】
また、金属粉末は、複数種の表面処理剤により表面処理されたものであってもよい。このような場合、同一の粒子に複数種の表面処理剤による表面処理が施されていてもよいし、金属粉末が、異なる表面処理剤による表面処理が施された複数種の粒子を含むものであってもよい。
【０１０２】
上記のような表面処理剤は、母粒子に直接処理するものであってもよいが、前記母粒子に対して酸または塩基を処理させた後に、当該母粒子に対して表面処理剤による処理を行うのが好ましい。これにより、母粒子表面に、表面処理剤による化学的な結合による修飾をより確実に行うことができ、上述したような効果をより効果的に発揮させることができる。酸としては、例えば、塩酸、硫酸、リン酸、硝酸、酢酸、炭酸、蟻酸、安息香酸、亜塩素酸、次亜塩素酸、亜硫酸、次亜硫酸、亜硝酸、次亜硝酸、亜リン酸、次亜リン酸等のプロトン酸を用いることができる。中でも、塩酸、リン酸、酢酸が好適である。一方、塩基としては、例えば、水酸化ナトリウム、水酸化カリウム、水酸化カルシウム等を用いることができる。中でも、水酸化ナトリウム、水酸化カリウムが好適である。
【０１０３】
同一の粒子に対し、複数種の表面処理を施す場合、各表面処理剤に対応する複数の工程に分けて表面処理を行ってもよいし、同一工程で、複数種の表面処理剤による表面処理を行ってもよい。
【０１０４】
また、表面処理剤による母粒子への表面処理は、例えば、前述したように、気相成膜法により形成した金属製の膜を液体中で粉砕して母粒子を形成する際に、当該液体中に表面処理剤を含ませておくことにより行うものであってもよい。
【０１０５】
これにより、母粒子の形成とともに、表面処理を行うことができ、金属粉末、紫外線硬化型組成物の生産性を特に優れたものとすることができる。また、金属粉末の各部位に高い均一性で表面処理を施すことができる。また、表面処理剤として前述したようなものを用いる場合（特に、フッ素系リン酸化合物を用いる場合）、表面処理剤が金属粉末の分散を促進するように働き、超音波などによる粉砕のエネルギーが効率よく個々の粒子に伝達されることにより前記膜の粉砕をより短時間に効率よく行うことができ、後述するような粒径の条件を満足するサイズのバラツキが少ない金属粉末をより効率よく得ることができ、金属粉末、紫外線硬化型組成物の生産性をさらに優れたものとすることができる。
【０１０６】
同一の粒子に対し、複数種の表面処理を施す場合、各表面処理剤に対応する複数の工程に分けて表面処理を行ってもよいし、同一工程で、複数種の表面処理剤による表面処理を行ってもよい。
【０１０７】
金属粉末を構成する粒子は、球状、紡錘形状、針状等、いかなる形状のものであってもよいが、鱗片状をなすものであるのが好ましい。
【０１０８】
これにより、紫外線硬化型組成物が付与される記録媒体上で、当該粒子の主面が記録媒体の表面形状に沿うように、金属粉末を配置することができ、金属粉末を構成する金属材料が本来有している光沢感等を、得られる記録物においてもより効果的に発揮させることができ、形成されるパターン（印刷部）の光沢感、高級感を特に優れたものとすることができる。また、金属粉末が上述したような表面処理が施されたものである場合に、記録物の耐擦性を特に優れたものとすることができる。
【０１０９】
本発明において、鱗片状とは、平板状、湾曲板状等のように、所定の角度から観察した際（平面視した際）の面積が、当該観察方向と直交する角度から観察した際の面積よりも大きい形状のことをいい、特に、投影面積が最大となる方向から観察した際（平面視した際）の面積Ｓ１［μｍ２］と、当該観察方向と直交する方向のうち観察した際の面積が最大となる方向から観察した際の面積Ｓ０［μｍ２］に対する比率（Ｓ１／Ｓ０）が、好ましくは２以上であり、より好ましくは５以上であり、さらに好ましくは８以上である。この値としては、例えば、任意の１０個の粒子について観察を行い、これらの粒子についての算出される値の平均値を採用することができる。
【０１１０】
金属粉末を構成する粒子が鱗片状をなすものである場合、粒子の平均厚さは、１０ｎｍ以上８０ｎｍ以下であるのが好ましく、２０ｎｍ以上７０ｎｍ以下であるのがより好ましい。
【０１１１】
これにより、上述したような粒子が鱗片状であることによる効果がより顕著に発揮される。
【０１１２】
金属粉末の構成粒子の平均厚さは、フッ素原子を含有するデンドリック高分子の平均粒径よりも大きいものであるのが好ましい。
【０１１３】
これにより、記録物において、フッ素原子を含有するデンドリック高分子が、金属粉末の構成粒子よりも外表面側（観察者の視点側）に過剰に存在することをより効果的に防止することができ、印刷部の光沢感をより優れたものとすることができる。
【０１１４】
金属粉末の平均粒径（Ｄ５０）は、２００ｎｍ以上３．０μｍ以下であるのが好ましく、２５０ｎｍ以上６４０ｎｍ以下であるのがより好ましく、３００ｎｍ以上６００ｎｍ以下であるのがさらに好ましい。
【０１１５】
これにより、紫外線硬化型組成物を用いて製造される記録物の光沢感、高級感をさらに優れたものとすることができる。特に、記録物の印刷部において、フッ素原子を含有するデンドリック高分子が過剰に外表面に露出し、金属粉末を構成する質感（光沢感等）を阻害してしまうことをより効果的に防止することができ、記録物の光沢感、高級感をさらに優れたものとすることができる。また、紫外線硬化型組成物の保存安定性、吐出安定性をさらに優れたものとすることができる。
【０１１６】
これに対し、金属粉末の平均粒径が前記下限値未満であると、紫外線硬化型組成物中において、金属粉末の凝集が生じやすくなり、紫外線硬化型組成物の保存安定性が低下する場合がある。また、このような凝集を生じることにより、紫外線硬化型組成物を用いて形成される印刷部において、不本意な色むら等を生じやすくなる。
【０１１７】
また、金属粉末の平均粒径が前記上限値を超えると、インクジェット法による紫外線硬化型組成物の吐出安定性が低下する場合がある。
【０１１８】
なお、本発明において、平均粒径とは、粒子分散液をレーザー回折・散乱法を用いて測定された体積分布のメジアン径のことを指し、多数個の測定結果を大きさ(粒子径)毎の存在比率の累積として表した場合に、累積でちょうど中央値の５０％を示す粒子のサイズ（体積平均粒径）である。金属粉末の構成粒子が鱗片状をなすものである場合、平均粒径は、金属粉末の構成粒子を平面視した際の形状、大きさに基づいて求められるものとする。
【０１１９】
金属粉末の微粒子側からの体積累積分布率１０％での粒径（Ｄ１０）は、８０ｎｍ以上１．１μｍ以下であるのが好ましく、１００ｎｍ以上１．１μｍ以下であるのがより好ましく、１５０ｎｍ以上４００ｎｍ以下であるのがさらに好ましい。
【０１２０】
これにより、金属粉末の粒度分布をよりシャープなものとすることができ、インクジェット法による紫外線硬化型組成物の吐出安定性を特に優れたものとすることができる。
【０１２１】
金属粉末の微粒子側からの体積累積分布率９０％での粒径（Ｄ９０）は、３００ｎｍ以上４．０μｍ以下であるのが好ましく、４００ｎｍ以上１．１μｍ以下であるのがより好ましく、５００ｎｍ以上１．０μｍ以下であるのがさらに好ましい。
【０１２２】
これにより、金属粉末の粒度分布をよりシャープなものとすることができ、インクジェット法による紫外線硬化型組成物の吐出安定性を特に優れたものとすることができる。
【０１２３】
金属粉末の粒度分布における半値幅は、０．５０μｍ以下であるのが好ましく、０．４５μｍ以下であるのがより好ましく、０．３０μｍ以下であるのがさらに好ましい。
【０１２４】
これにより、金属粉末の粒度分布をよりシャープなものとすることができ、インクジェット法による紫外線硬化型組成物の吐出安定性を特に優れたものとすることができる。
【０１２５】
また、本発明の紫外線硬化型組成物では、金属粉末は、その構成粒子として表面処理が施されたものを含むものであるのが好ましいが、金属粉末の構成粒子の一部として、表面処理が施されていないものを含んでいてもよい。ただし、このような場合であっても、金属粉末全体に対する表面処理が施された構成粒子の含有率は、９０質量％以上であるのが好ましく、９５質量％以上であるのがより好ましく、９９質量％以上であるのがさらに好ましい。
これにより、前述したような効果がより顕著に発揮される。
【０１２６】
紫外線硬化型組成物中における金属粉末の含有率は、０．９質量％以上２９質量％以下であるのが好ましく、１．２質量％以上１９．３質量％以下であるのがより好ましい。
【０１２７】
これにより、紫外線硬化型組成物を用いて形成される印刷部の光沢感および耐擦性をより高いレベルで両立することができる。また、紫外線硬化型組成物の保存安定性、インクジェット法による紫外線硬化型組成物の吐出安定性を特に優れたものとすることができる。
【０１２８】
＜フッ素原子を含有するデンドリック高分子＞
上述したように、本発明の紫外線硬化型組成物は、フッ素原子を含有するデンドリック高分子を含むものである。
【０１２９】
フッ素原子を含有するデンドリック高分子は、紫外線硬化型組成物を構成する重合性化合物を硬化させた硬化物状態において、透明性を有するものであるのが好ましい。これにより、本発明の紫外線硬化型組成物を用いて製造される記録物の美的外観を特に優れたものとすることができる。
【０１３０】
なお、金属粉末を含まない以外は同様の組成を有する紫外線硬化型組成物を硬化させてなる厚さ１００μｍの硬化物の厚さ方向の可視光の透過率（波長：６００ｎｍの光の透過率）は、８５％以上であるのが好ましく、９０％以上であるのがより好ましい。
【０１３１】
これにより、重合性化合物を硬化させるための光をデンドリック高分子（フッ素原子を含有するデンドリック高分子）が透過しやすいため、記録物を形成するときに紫外線硬化型組成物の硬化が内部まで均等に進みやすくなり、本発明の紫外線硬化型組成物を用いて製造される記録物の美的外観をさらに優れたものとすることができる。
【０１３２】
本発明において、デンドリック高分子は、デンドリマーやハイパーブランチポリマーを含む概念であり、デンドリマーの場合は、一般に、コアと、デンドロンとを備えている。一方、ハイパーブランチポリマーはコアやデンドロンの区別は無く単一の骨格構造をもっている。
【０１３３】
フッ素原子を含有するデンドリック高分子（特に、デンドリマー）としては、例えば、アクリル骨格を有するもの、エポキシ骨格を有するもの、ポリアミドアミン（ＰＡＭＡＭ）骨格を有するもの、ビス（ヒドロキシメチル）プロパン酸（ＭＰＡ）骨格を有するもの、ポリプロピレンイミン骨格を有するもの、ポリリシン骨格を有するもの、ポリフェニルエーテル骨格を有するもの、ジチオカルバメート骨格を有するもの等を用いることができるが、特に、アクリル骨格やジチオカルバメート骨格を有するものであるのが好ましい。
【０１３４】
これにより、印刷部におけるデンドリック高分子の透明性を特に優れたものとし、記録物の審美性（美的外観）を特に優れたものとすることができる。また、アクリル骨格を有するデンドリック高分子（フッ素原子を含有するデンドリック高分子）は、後に詳述する重合性化合物との親和性に優れているため、紫外線硬化型組成物の保存安定性等を特に優れたものとすることができるとともに、紫外線硬化型組成物を用いて形成される印刷部における重合性化合物の重合物とフッ素原子を含有するデンドリック高分子との密着性を特に優れたものとすることができ、印刷部の耐擦性、膜強度等を特に優れたものとすることができる。
【０１３５】
本発明の紫外線硬化型組成物中に含まれるデンドリック高分子（フッ素原子を含有するデンドリック高分子）がデンドリマーである場合のコアとしては、例えば、２官能以上の多官能アクリレートであるペンタエリスリトールヘキサアクリレート、トリメチロールプロパントリアクリレート、ペンタエリスリトールテトラアクリレート等が挙げられる。
【０１３６】
本発明の紫外線硬化型組成物中に含まれるデンドリック高分子（フッ素原子を含有するデンドリック高分子）のデンドロンとしては、例えば、３官能以上の多官能アクリレート等が挙げられる。
【０１３７】
また、フッ素原子を含有するデンドリック高分子、デンドリック高分子を構成するフッ素原子含有低分子（デンドロンの構成単位）としては、例えば、特開２００２−２２０４６８号公報、特開２００３−２２６６１１号公報、特開２００９−２３５３７２号公報等に開示されているものを用いることができる。
【０１３８】
また、紫外線硬化型組成物中に含まれるデンドリック高分子（フッ素原子を含有するデンドリック高分子）がハイパーブランチポリマーである場合のデンドリック高分子としては、例えば、ジチオカルバメート骨格を有する特願２０１２−５４６９３３（Ｐ２０１２−５４６９３３）に開示されているものを用いることができる。
【０１３９】
フッ素原子を含有するデンドリック高分子の表面自由エネルギーは、１８ｍＮ／ｍ以上２８ｍＮ／ｍ以下であるのが好ましく、１９ｍＮ／ｍ以上２５ｍＮ／ｍ以下であるのがより好ましい。
【０１４０】
これにより、紫外線硬化型組成物のインクジェット法による吐出安定性を特に優れたものとしつつ、印刷部の耐擦性を特に優れたものとすることができる。
【０１４１】
フッ素原子を含有するデンドリック高分子の平均粒径（Ｄ５０）は、２ｎｍ以上２０ｎｍ以下であるのが好ましく、２ｎｍ以上１０ｎｍ以下であるのがより好ましく、２．５ｎｍ以上９ｎｍ以下であるのがさらに好ましい。
【０１４２】
これにより、紫外線硬化型組成物の保存安定性を特に優れたものとしつつ、紫外線硬化型組成物を用いて形成される印刷部の光沢感、耐擦性を特に優れたものとすることができる。
【０１４３】
これに対し、フッ素原子を含有するデンドリック高分子の平均粒径が前記下限値未満であると、紫外線硬化型組成物を用いて形成された印刷部の耐擦性が低下する。また、紫外線硬化型組成物の保存安定性、インクジェット法による吐出安定性も低下する。
【０１４４】
また、フッ素原子を含有するデンドリック高分子の平均粒径が前記上限値を超えると、印刷部の光沢感が低下し、記録物の審美性（美的外観）が低下する。また、紫外線硬化型組成物の保存安定性、インクジェット法による吐出安定性も低下する。
【０１４５】
金属粉末の厚さをＴＭ［μｍ］、フッ素原子を含有するデンドリック高分子の平均粒径をＤＦ［μｍ］としたとき、０．０５≦ＤＦ／ＴＭ≦０．７の関係を満足するのが好ましく、０．０７≦ＤＦ／ＴＭ≦０．５の関係を満足するのがより好ましく、０．１０≦ＤＦ／ＴＭ≦０．３５の関係を満足するのがさらに好ましい。
【０１４６】
これにより、記録物において、フッ素原子を含有するデンドリック高分子が、金属粉末の構成粒子よりも外表面側（観察者の視点側）に過剰に存在することをより効果的に防止することができ、印刷部の光沢感をより優れたものとすることができるとともに、記録物の耐擦性を特に優れたものとすることができる。
【０１４７】
金属粉末の平均粒径をＤＭ［μｍ］、フッ素原子を含有するデンドリック高分子の平均粒径をＤＦ［μｍ］としたとき、５≦ＤＭ／ＤＦ≦３００の関係を満足するのが好ましく、１５≦ＤＭ／ＤＦ≦２００の関係を満足するのがより好ましく、２５≦ＤＭ／ＤＦ≦２００の関係を満足するのがさらに好ましい。
【０１４８】
これにより、印刷部の光沢感をより優れたものとすることができるとともに、記録物の耐擦性を特に優れたものとすることができる。
【０１４９】
フッ素原子を含有するデンドリック高分子の微粒子側からの体積累積分布率１０％での粒径（Ｄ１０）は、０．７ｎｍ以上４５ｎｍ以下であるのが好ましく、１．７ｎｍ以上９ｎｍ以下であるのがより好ましく、２．２ｎｍ以上８ｎｍ以下であるのがさらに好ましい。
【０１５０】
これにより、フッ素原子を含有するデンドリック高分子の粒度分布をよりシャープなものとすることができ、紫外線硬化型組成物の保存安定性、インクジェット法による紫外線硬化型組成物の吐出安定性等を特に優れたものとすることができる。
【０１５１】
フッ素原子を含有するデンドリック高分子の微粒子側からの体積累積分布率９０％での粒径（Ｄ９０）は、１．３ｎｍ以上５５ｎｍ以下であるのが好ましく、２．３ｎｍ以上１１ｎｍ以下であるのがより好ましく、２．７ｎｍ以上１０ｎｍ以下であるのがさらに好ましい。
【０１５２】
これにより、フッ素原子を含有するデンドリック高分子の粒度分布をよりシャープなものとすることができ、紫外線硬化型組成物の保存安定性、インクジェット法による紫外線硬化型組成物の吐出安定性等を特に優れたものとすることができる。
【０１５３】
フッ素原子を含有するデンドリック高分子の粒度分布における半値幅は、２ｎｍ以下であるのが好ましく、１ｎｍ以下であるのがより好ましく、０．５ｎｍ以下であるのがさらに好ましい。
【０１５４】
これにより、フッ素原子を含有するデンドリック高分子の粒度分布をよりシャープなものとすることができ、インクジェット法による紫外線硬化型組成物の吐出安定性を特に優れたものとすることができる。
【０１５５】
フッ素原子を含有するデンドリック高分子は、通常、球状をなすものである。
これにより、紫外線硬化型組成物を用いて製造される記録物の耐擦性をより確実に優れたものとすることができる。また、フッ素原子を含有するデンドリック高分子が球状をなすものである場合、紫外線硬化型組成物中（印刷部中）におけるフッ素原子を含有するデンドリック高分子の含有率を高いものとし、上述したようなフッ素原子を含有するデンドリック高分子を含むことによる効果をより効果的に発揮しつつ、記録物の外観上、フッ素原子を含有するデンドリック高分子が悪影響を与えることをより効果的に防止することができる。
【０１５６】
紫外線硬化型組成物中におけるフッ素原子を含有するデンドリック高分子の含有率は、０．０１０質量％以上５．０質量％以下であるのが好ましく、０．０５０質量％以上４．０質量％以下であるのがより好ましく、０．１０質量％以上３．０質量％以下であるのがさらに好ましい。
【０１５７】
これにより、紫外線硬化型組成物を用いて形成される印刷部の光沢感および耐擦性をより高いレベルで両立することができる。
【０１５８】
紫外線硬化型組成物中における金属粉末の含有率をＸＭ［質量％］、フッ素原子を含有するデンドリック高分子の含有率をＸＦ［質量％］としたとき、０．０５≦ＸＦ／ＸＭ≦０．５の関係を満足するのが好ましく、０．０７≦ＸＦ／ＸＭ≦０．４５の関係を満足するのがより好ましい。
【０１５９】
これにより、紫外線硬化型組成物を用いて製造される記録物において、光沢感と耐擦性とをより高いレベルで両立することができる。
【０１６０】
＜重合性化合物＞
重合性化合物は、紫外線の照射により重合し、硬化する成分である。このような成分を含むことにより、紫外線硬化型組成物を用いて製造される記録物の耐擦性、耐水性、耐溶剤性等を優れたものとすることができる。
【０１６１】
重合性化合物は、液状をなすものであり、紫外線硬化型組成物において、金属粉末およびフッ素原子を含有するデンドリック高分子を分散する分散媒として機能するものであるのが好ましい。
【０１６２】
これにより、別途、記録物の製造過程において除去される（蒸発する）分散媒を用いる必要がなく、記録物の製造においても、分散媒を除去する工程を設ける必要がないため、記録物の生産性を特に優れたものとすることができる。また、分散媒として一般に有機溶媒として用いられているものを使用する必要がないため、揮発性有機化合物（ＶＯＣ）の問題の発生を防止することができる。また、重合性化合物を含むことにより、様々な記録媒体（基材）に対する、紫外線硬化型組成物を用いて形成される印刷部の密着性を優れたものとすることができる。すなわち、重合性化合物を含むことにより、紫外線硬化型組成物は、メディア対応性に優れたものとなる。
【０１６３】
重合性化合物としては、紫外線の照射により重合する成分であればよく、例えば、各種モノマー、各種オリゴマー（ダイマー、トリマー等を含む）等を用いることができるが、紫外線硬化型組成物は、重合性化合物として、少なくともモノマー成分を含むものであるのが好ましい。モノマーは、オリゴマー成分等に比べて、一般に、低粘度の成分であるため、紫外線硬化型組成物の吐出安定性を特に優れたものとする上で有利である。
【０１６４】
特に、紫外線硬化型組成物は、重合性化合物として、脂環構造を有するモノマーを含むのが好ましい。
【０１６５】
脂環構造を有するモノマーを、金属粉末（特に、上述したような表面処理剤で表面処理された金属粉末）およびフッ素原子を含有するデンドリック高分子とともに含むことにより、紫外線硬化型組成物の保存安定性、吐出安定性を特に優れたものとすることができるとともに、紫外線硬化型組成物を用いて製造される記録物の印刷部の光沢感、耐擦性を特に優れたものとすることができる。
【０１６６】
このような優れた効果が得られるのは、以下のような理由によるものであると考えられる。すなわち、脂環構造を有するモノマーを含むことにより、紫外線硬化型組成物中におけるフッ素原子を含有するデンドリック高分子および金属粉末の分散安定性を特に優れたものとすることができ、紫外線硬化型組成物中でのフッ素原子を含有するデンドリック高分子および金属粉末の凝集、沈降等を長期間にわたって好適に防止することができる。そして、このような効果が、フッ素原子を含有するデンドリック高分子を含むことによる効果と相乗的に作用し合うことにより、紫外線硬化型組成物の保存安定性を特に優れたものとすることができるとともに、紫外線硬化型組成物を用いて製造される記録物の印刷部の光沢感、耐擦性を特に優れたものとすることができるものと考えられる。
【０１６７】
脂環構造を有するモノマーとしては、例えば、トリス（２−（メタ）アクリロイルオキシエチル）イソシアヌレート、ジシクロペンテニルオキシエチル（メタ）アクリレート、アダマンチル（メタ）アクリレート、γ−ブチロラクトン（メタ）アクリレート、Ｎ−ビニルカプロラクタム、Ｎ−ビニルピロリドン、ペンタメチルピペリジル（メタ）アクリレート、テトラメチルピペリジル（メタ）アクリレート、２−メチル−２−アダマンチル（メタ）アクリレート、２−エチル−２−アダマンチル（メタ）アクリレート、メバロン酸ラクトン（メタ）アクリレート、ジメチロールトリシクロデカンジ（メタ）アクリレート、ジメチロールジシクロペンタンジ（メタ）アクリレート、ジシクロペンテニル（メタ）アクリレート、ジシクロペンタニル（メタ）アクリレート、イソボルニル（メタ）アクリレート、シクロヘキシル（メタ）アクリレート、（メタ）アクリロイルモルホリン、テトラヒドロフルフリル（メタ）アクリレート、フェニルグリシジルエーテル（メタ）アクリレート、ＥＯ変性水添ビスフェノールＡジ（メタ）アクリレート、ジ（メタ）アクリル化イソシアヌレート、トリ（メタ）アクリル化イソシアヌレート等が挙げられるが、トリス（２−アクリロイルオキシエチル）イソシアヌレート、ジシクロペンテニルオキシエチルアクリレート、アダマンチルアクリレート、γ−ブチロラクトンアクリレート、Ｎ−ビニルカプロラクタム、Ｎ−ビニルピロリドン、ペンタメチルピペリジルアクリレート、テトラメチルピペリジルアクリレート、２−メチル−２−アダマンチル  アクリレート、２−エチル−２−アダマンチル  アクリレート、メバロン酸ラクトン  アクリレート、ジメチロールトリシクロデカンジアクリレート、ジメチロールジシクロペンタンジアクリレート、ジシクロペンテニルアクリレート、ジシクロペンタニルアクリレート、イソボルニルアクリレート、シクロヘキシルアクリレート、アクリロイルモルホリン、テトラヒドロフルフリルアクリレート、シクロヘキサンスピロ−２−（１，３−ジオキソラン−４−イル）メチルアクリレート、（２−メチル−２−エチル−１，３−ジオキソラン−４−イル）メチルアクリレート、および、環状トリメチロールプロパンホルマールアクリレートよりなる群から選択される１種または２種以上を含むものであるのが好ましい。
【０１６８】
これにより、紫外線硬化型組成物を用いて製造される記録物の光沢感、高級感をさらに優れたものとすることができる。また、紫外線硬化型組成物の保存安定性、吐出安定性をさらに優れたものとすることができる。
【０１６９】
中でも、アクリロイルモルホリン、テトラヒドロフルフリルアクリレート、γ−ブチロラクトンアクリレート、Ｎ−ビニルカプロラクタム、および、Ｎ−ビニルピロリドンよりなる群から選択される１種または２種以上を含むものである場合、紫外線硬化型組成物中における金属粉末およびフッ素原子を含有するデンドリック高分子の分散安定性、インクジェット法による吐出安定性をさらに優れたものとすることができるとともに、紫外線硬化型組成物を用いて製造される記録物において、金属粉末を印刷部の外表面付近により好適に配列させることができ、得られる記録物の光沢感をさらに優れたものとすることができる。
【０１７０】
また、紫外線を照射した際の紫外線硬化型組成物の硬化速度、記録物の生産性について更なる向上を図る観点からは、トリス（２−アクリロイルオキシエチル）イソシアヌレート、ジシクロペンテニルオキシエチルアクリレート、γ−ブチロラクトンアクリレート、Ｎ−ビニルピロリドン、ジメチロールトリシクロデカンジアクリレート、ジメチロールジシクロペンタンジアクリレート、ジシクロペンテニルアクリレート、ジシクロペンタニルアクリレート、アクリロイルモルホリン、環状トリメチロールプロパンホルマールアクリレート、および、テトラヒドロフルフリルアクリレートよりなる群から選択される１種または２種以上を含むものであるのが好ましく、アクリロイルモルホリン、および／または、γ−ブチロラクトンアクリレートを含むものであるのがより好ましく、γ−ブチロラクトンアクリレートを含むものであるのがさらに好ましい。
【０１７１】
また、シクロヘキシルアクリレート、テトラヒドロフルフリルアクリレート、および、ベンジルアクリレートよりなる群から選択される１種または２種以上を含むものである場合、紫外線硬化型組成物を硬化させて形成される印刷部の可撓性をさらに優れたものとすることができる。
【０１７２】
また、紫外線硬化型組成物を硬化させて形成される印刷部の耐擦性の更なる向上を図る観点からは、トリス（２−アクリロイルオキシエチル）イソシアヌレート、ジシクロペンテニルオキシエチルアクリレート、アダマンチルアクリレート、γ−ブチロラクトンアクリレート、Ｎ−ビニルカプロラクタム、Ｎ−ビニルピロリドン、ジメチロールトリシクロデカンジアクリレート、ジメチロールジシクロペンタンジアクリレート、ジシクロペンテニルアクリレート、ジシクロペンタニルアクリレート、イソボルニルアクリレート、および、アクリロイルモルホリンよりなる群から選択される１種または２種以上を含むものであるのが好ましく、γ−ブチロラクトンアクリレート、および／または、Ｎ−ビニルカプロラクタムを含むものであるのがより好ましい。
【０１７３】
また、γ−ブチロラクトンアクリレート、Ｎ−ビニルカプロラクタム、Ｎ−ビニルピロリドン、イソボルニルアクリレート、および、テトラヒドロフルフリルアクリレートよりなる群から選択される１種または２種以上を含むものである場合、紫外線硬化型組成物の硬化時における収縮率をより小さいものとし、紫外線硬化型組成物を硬化させて形成される印刷部に不本意な皺などが生じることによる光沢感の低下等をより効果的に防止することができる。
【０１７４】
紫外線硬化型組成物中における脂環構造を有するモノマーの含有率は、４０質量％以上９０質量％以下であるのが好ましく、５０質量％以上８８質量％以下であるのがより好ましく、５５質量％以上８５質量％以下であるのがさらに好ましい。
【０１７５】
これにより、金属粉末およびフッ素原子を含有するデンドリック高分子の分散安定性、紫外線硬化型組成物の保存安定性を特に優れたものとし、長期にわたって特に優れた吐出安定性が得られる。特に、紫外線硬化型組成物が分散剤を含まないものであっても、上記のような優れた効果が得られる。なお、紫外線硬化型組成物は、脂環構造を有するモノマーとして２種以上の化合物を含むものであってもよい。この場合、これらの含有率の総和が前記範囲内の値であるのが好ましい。
【０１７６】
脂環構造を有するモノマーは、共有結合により形成された環状構造の構成原子数が、５以上のものであるのが好ましく、６以上のものであるのがより好ましい。
これにより、紫外線硬化型組成物の保存安定性を特に優れたものとすることができる。
【０１７７】
紫外線硬化型組成物は、脂環構造を有するモノマーとして、脂環構造中にヘテロ原子を含む単官能モノマー（芳香族性を示さない複素環を有する単官能モノマー）を含むものであるのが好ましい。
【０１７８】
これにより、金属粉末およびフッ素原子を含有するデンドリック高分子の分散安定性を特に優れたものとし、長期にわたって特に優れた吐出安定性が得られる。特に、紫外線硬化型組成物が分散剤を含まないものであっても、上記のような優れた効果が得られる。このような単官能モノマーとしては、例えば、トリス（２−（メタ）アクリロイルオキシエチル）イソシアヌレート、γ−ブチロラクトン（メタ）アクリレート、Ｎ−ビニルカプロラクタム、Ｎ−ビニルピロリドン、ペンタメチルピペリジル（メタ）アクリレート、テトラメチルピペリジル（メタ）アクリレート、メバロン酸ラクトン  （メタ）アクリレート、（メタ）アクリロイルモルホリン、テトラヒドロフルフリル（メタ）アクリレート等が挙げられる。
【０１７９】
紫外線硬化型組成物中における前記単官能モノマー（脂環構造中にヘテロ原子を含む単官能モノマー）の含有率は、１０質量％以上８０質量％以下であるのが好ましく、１５質量％以上７５質量％以下であるのがより好ましい。
【０１８０】
これにより、硬化収縮を抑制し、散乱が少なく、より光沢感に優れたパターン（印刷部）を備えた記録物の製造に好適に用いることができる。なお、紫外線硬化型組成物は、脂環構造中にヘテロ原子を含む単官能モノマーとして２種以上の化合物を含むものであってもよい。この場合、これらの含有率の総和が前記範囲内の値であるのが好ましい。
【０１８１】
本発明において、紫外線硬化型組成物を構成する重合性化合物は、脂環構造を有さないモノマーを含むものであってもよい。
【０１８２】
このようなモノマー（脂環構造を有さないモノマー）としては、例えば、フェノキシエチル（メタ）アクリレート、ベンジル（メタ）アクリレート、エトキシ化オルトフェニルフェノール（メタ）アクリレート、（メタ）アクリル酸２−（２−ビニロキシエトキシ）エチル、ジプロピレングリコールジ（メタ）アクリレート、トリプロピレングリコールジ（メタ）アクリレート、２−ヒドロキシ３−フェノキシプロピル（メタ）アクリレート、および、４−ヒドロキシブチル（メタ）アクリレートラウリル（メタ）アクリレート、２−メトキシエチル（メタ）アクリレート、イソオクチル（メタ）アクリレート、ステアリル（メタ）アクリレート、２−エトキシエチル（メタ）アクリレート、１Ｈ，１Ｈ，５Ｈ−オクタフルオロペンチル（メタ）アクリレート、２−ヒドロキシエチル（メタ）アクリレート、２−ヒドロキシプロピル（メタ）アクリレート、イソブチル（メタ）アクリレート、ｔ−ブチル（メタ）アクリレート、エチルカルビトール（メタ）アクリレート、２，２，２−トリフルオロエチル（メタ）アクリレート、２，２，３，３−テトラフルオロプロピル（メタ）アクリレート、メトキシトリエチレングリコール（メタ）アクリレート、ＰＯ変性ノニルフェノール（メタ）アクリレート、ＥＯ変性ノニルフェノール（メタ）アクリレート、ＥＯ変性２エチルヘキシル（メタ）アクリレート、フェノキシジエチレングリコール（メタ）アクリレート、ＥＯ変性フェノール（メタ）アクリレート、ＥＯ変性クレゾール（メタ）アクリレート、メトキシポリエチレングリコール（メタ）アクリレート、ジプロピレングリコール（メタ）アクリレート、２−ｎ−ブチル−２−エチル−１，３−プロパンジオールジ（メタ）アクリレート、テトラエチレングリコールジ（メタ）アクリレート、１，９−ノナンジオールジ（メタ）アクリレート、１，４−ブタンジオールジ（メタ）アクリレート、ビスフェノールＡ  ＥＯ変性ジ（メタ）アクリレート、１，６−ヘキサンジオールジ（メタ）アクリレート、ポリエチレングリコール２００ジ（メタ）アクリレート、ポリエチレングリコール３００ジ（メタ）アクリレート、ネオペンチルグリコールヒドロキシピバレートジ（メタ）アクリレート、２−エチル−２−ブチル−プロパンジオールジ（メタ）アクリレート、ポリエチレングリコール４００ジ（メタ）アクリレート、ポリエチレングリコール６００ジ（メタ）アクリレート、ポリプロピレングリコールジ（メタ）アクリレート、ＰＯ変性ビスフェノールＡジ（メタ）アクリレート、トリメチロールプロパントリ（メタ）アクリレート、ペンタエリスリトールトリ（メタ）アクリレート、トリメチロールプロパンＥＯ変性トリ（メタ）アクリレート、グリセリンＰＯ付加トリ（メタ）アクリレート、トリス（メタ）アクリロイルオキシエチルフォスフェート、ペンタエリスリトールテトラ（メタ）アクリレート、ＰＯ変性トリメチロールプロパントリ（メタ）アクリレート、２−（メタ）アクリロイロキシエチルフタレート、３−（メタ）アクリロイロキシプロピルアクリレート、ｗ−カルボキシ（メタ）アクリロイルオキシエチルフタレート、ジトリメチロールプロパンテトラ（メタ）アクリレート、ジペンタエリスリトー���ペンタ／ヘキサ（メタ）アクリレート、ジペンタエリスリトールヘキサ（メタ）アクリレート等が挙げられるが、フェノキシエチルアクリレート、ベンジルアクリレート、アクリル酸２−（２−ビニロキシエトキシ）エチル、ジプロピレングリコールジアクリレート、トリプロピレングリコールジアクリレート、２−ヒドロキシ３−フェノキシプロピルアクリレート、および、４−ヒドロキシブチルアクリレートよりなる群から選択される１種または２種以上を含むものであるのが好ましい。
【０１８３】
脂環構造を有するモノマーに加えて、このような脂環構造を有さないモノマーを含むことにより、紫外線硬化型組成物の保存安定性、吐出安定性を優れたものとしつつ、インクジェット法による吐出後の紫外線硬化型組成物の反応性を特に優れたものとし、記録物の生産性を特に優れたものとすることができるとともに、形成されるパターンの耐擦性等を特に優れたものとすることができる。
【０１８４】
中でも、フェノキシエチルアクリレートを含むものである場合、紫外線硬化型組成物を用いて製造される記録物において、金属粉末を印刷部の外表面付近により好適に配列させることができ、得られる記録物の光沢感をさらに優れたものとすることができる。また、紫外線硬化型組成物を用いて製造される記録物において、フッ素原子を含有するデンドリック高分子を印刷部の外表面付近により好適に配置させることができ、得られる記録物の耐擦性をさらに優れたものとすることができる。
【０１８５】
また、アクリル酸２−（２−ビニロキシエトキシ）エチルを含むものである場合、紫外線を照射した際の紫外線硬化型組成物の硬化速度、記録物の生産性をさらに優れたものとすることができる。
【０１８６】
また、フェノキシエチルアクリレート、および／または、２−ヒドロキシ３−フェノキシプロピルアクリレートを含むものである場合、紫外線硬化型組成物を硬化させて形成される印刷部の可撓性をさらに優れたものとすることができる。
【０１８７】
また、紫外線硬化型組成物を硬化させて形成される印刷部の耐擦性の更なる向上を図る観点からは、アクリル酸２−（２−ビニロキシエトキシ）エチル、ジプロピレングリコールジアクリレート、および、トリプロピレングリコールジアクリレートよりなる群から選択される１種または２種以上を含むものであるのが好ましく、アクリル酸２−（２−ビニロキシエトキシ）エチルを含むものであるのがより好ましい。
【０１８８】
また、フェノキシエチルアクリレートを含むものである場合、紫外線硬化型組成物の硬化時における収縮率をより小さいものとし、紫外線硬化型組成物を硬化させて形成される印刷部に不本意な皺などが生じることによる光沢感の低下等をより効果的に防止することができる。
【０１８９】
紫外線硬化型組成物中における脂環構造を有するモノマー以外のモノマーの含有率は、５質量％以上５０質量％以下であるのが好ましく、１０質量％以上４０質量％以下であるのがより好ましい。
【０１９０】
これにより、紫外線硬化型組成物の硬化速度、可撓性、硬化時における収縮率等の調整がさらに容易になる。なお、紫外線硬化型組成物は、脂環構造を有さないモノマーとして２種以上の化合物を含むものであってもよい。この場合、これらの含有率の総和が前記範囲内の値であるのが好ましい。
【０１９１】
紫外線硬化型組成物は、重合性化合物として、モノマー以外に、オリゴマー（ダイマー、トリマー等を含む）、プレポリマー等を含むものであってもよい。オリゴマー、プレポリマーとしては、例えば、上述したようなモノマーを構成成分としたものを用いることができる。紫外線硬化型組成物は、特に多官能のオリゴマーを含むものであるのが好ましい。
【０１９２】
これにより、紫外線硬化型組成物の保存安定性、インクジェット法による吐出安定性を優れたものとしつつ、形成されるパターンの耐擦性等を特に優れたものとすることができる。オリゴマーとしては、繰り返し構造がウレタンであるウレタンオリゴマー、繰り返し構造がエポキシであるエポキシオリゴマー等が好ましく用いられる。
【０１９３】
紫外線硬化型組成物中における重合性化合物の含有率は、７０質量％以上９９質量％以下であるのが好ましく、８０質量％以上９８質量％以下であるのがより好ましい。
【０１９４】
これにより、紫外線硬化型組成物の保存安定性、吐出安定性、硬化性をさらに優れたものとすることができるとともに、紫外線硬化型組成物を用いて製造される記録物の光沢感、耐擦性等をさらに優れたものとすることができる。なお、紫外線硬化型組成物は、重合性化合物として２種以上の化合物を含むものであってもよい。この場合、これらの化合物の含有率の総和が前記範囲内の値であるのが好ましい。
【０１９５】
＜物質Ａ＞
また、本発明の紫外線硬化型組成物は、下記式（８）で示される部分構造を有する物質Ａを含むものであるのが好ましい。
【０１９６】
【化１】
2017088822.tif 000002
【０１９７】
紫外線硬化型組成物が、このような化学構造を有する物質Ａを、フッ素原子を含有するデンドリック高分子とともに含むこと、さらには、脂環構造を有するモノマーとともに含むことにより、紫外線硬化型組成物の保存安定性、硬化性を特に優れたものとすることができる。また、紫外線硬化型組成物を用いて製造される記録物においては、金属粉末を構成する金属材料が本来有している光沢感・高級感をより効果的に発揮させ、印刷部の光沢感、耐擦性を特に優れたものとし、記録物の耐久性を特に優れたものとすることができる。
【０１９８】
式（８）中、Ｒ１は、酸素原子、水素原子、炭化水素基またはアルコキシル基（酸素原子に鎖式または脂環式の炭化水素基が結合したもの）であればよいが、特に、水素原子、メチル基、または、オクチルオキシ基であるのが好ましい。これにより、紫外線硬化型組成物の保存安定性、吐出安定性をさらに優れたものとすることができるとともに、紫外線硬化型組成物を用いて形成される印刷部の光沢感、耐擦性をさらに優れたものとすることができる。
【０１９９】
また、式（８）中、Ｒ２〜Ｒ５は、それぞれ独立に、水素原子または炭化水素基であればよいが、炭素数１以上３以下のアルキル基であるのが好ましく、メチル基であるのがより好ましい。これにより、紫外線硬化型組成物の保存安定性、吐出安定性をさらに優れたものとすることができるとともに、紫外線硬化型組成物を用いて形成される印刷部の光沢感、耐擦性をさらに優れたものとすることができる。
【０２００】
紫外線硬化型組成物中における物質Ａの含有率は、０．１質量％以上５．０質量％以下であるのが好ましく、０．５質量％以上３．０質量％以下であるのがより好ましい。
【０２０１】
これにより、紫外線硬化型組成物の保存安定性、吐出安定性、硬化性をさらに優れたものとすることができるとともに、紫外線硬化型組成物を用いて製造される記録物の光沢感、耐擦性等をさらに優れたものとすることができる。なお、紫外線硬化型組成物は、物質Ａとして２種以上の化合物を含むものであってもよい。この場合、これらの化合物の含有率の総和が前記範囲内の値であるのが好ましい。
【０２０２】
物質Ａの含有率をＸＡ［質量％］、金属粉末の含有率をＸＭ［質量％］としたとき、０．０１≦ＸＡ／ＸＭ≦０．８の関係を満足するのが好ましく、０．０５≦ＸＡ／ＸＭ≦０．４の関係を満足するのがより好ましい。
【０２０３】
このような関係を満足することにより、紫外線硬化型組成物の保存安定性、吐出安定性をさらに優れたものとすることができるとともに、紫外線硬化型組成物を用いて形成される印刷部の光沢感、耐擦性をさらに優れたものとすることができる。
【０２０４】
＜消泡剤＞
紫外線硬化型組成物は添加物として消泡剤を含むものであってもよい。
【０２０５】
消泡剤は紫外線硬化型組成物の表面張力を低下させ、ノズル近傍におけるメニスカス位置で発生する気泡を大幅に低減できるため、紫外線硬化型組成物のインクジェットにおける吐出安定性を優れたものにできる。
【０２０６】
これに対し、紫外線硬化型組成物が消泡剤を含有しない場合には、表面自由エネルギーの低いフッ素系表面処理剤で処理された顔料やフッ素含有粒子が紫外線硬化型組成物の中に発生した気泡における気体−液体界面に配列しやすくなることにより、気泡が長時間安定に存在できるようなる。その結果、インクジェット法においてピエゾ素子などから発生する吐出エネルギーが安定化した気泡に吸収・減衰されることで、吐出不良や液滴重量の低下、液滴の飛翔速度の低下や飛翔方向の曲りなど様々な問題を引き起こされる。そのため、吐出安定性を十分に優れたものとすることができず、紫外線硬化型組成物の均一性も著しく劣化してしまう。
【０２０７】
特に、消泡剤としてフッ素を含むアクリル系消泡剤または極性官能基を持たないアクリル系消泡剤を用いることにより、吐出安定性を優れたものにすることができる。これらの消泡剤は分子量が小さく、フッ素系表面処理剤で処理された顔料やフッ素含有粒子よりも拡散・移動速度が非常に速いため気泡の発生を効果的に抑制することができる。
【０２０８】
本発明で用いることのできるフッ素を含むアクリル系消泡剤の具体例としては、ＢＹＫ−３４４０（ビックケミー社製）、ＢＹＫ−３４４１（ビックケミー社製）等を挙げることができる。
【０２０９】
また、本発明で用いることのできる極性官能基を持たないアクリル系消泡剤とは、極性官能基として電気陰性度の高い水酸基やアミノ基、カルボキシル基、シアノ基、ケトン基などの官能基を分子内に持たないアクリル共重合物であり、具体例としては、ＤＩＳＰＥＲＢＹＫ−３５４（ビックケミー社製）、ＤＩＳＰＥＲＢＹＫ−３９２（ビックケミー社製）等を挙げることができる。
【０２１０】
消泡剤の含有量は１．５重量％以下であるのが好ましく、０．１重量％以上１．０重量％であるのがより好ましい。
【０２１１】
これにより、紫外線硬化型組成物を用いて製造される記録物の光沢感を十分に優れたものとしつつ、紫外線硬化型組成物の保存安定性、吐出安定性、硬化性をさらに優れたものとすることができる。なお、消泡剤はフッ素を含むアクリル系消泡剤または極性官能基を持たないアクリル系消泡剤として２種以上の化合物を含むものであってもよい。
【０２１２】
この場合、これらの化合物の含有率の総和が前記範囲内の値であるのが好ましい。なお、紫外線硬化型組成物中における消泡剤の含有率が高すぎると、消泡に作用しない余剰消泡剤の濃度が高まることにより、紫外線硬化型組成物の外表面付近に金属粉末およびフッ素含有粉末を好適に配置させることが困難となり、最終的に得られる記録物（印刷部）の光沢感、耐擦性を十分に優れたものとすることが困難になる可能性がある。
【０２１３】
＜分散剤＞
本発明の紫外線硬化型組成物は、分散剤を含むものであってもよい。
【０２１４】
これにより、紫外線硬化型組成物中における金属粉末、フッ素含有粉末の分散安定性をさらに優れたものとすることができ、紫外線硬化型組成物の保存安定性をより優れたものとすることができる。
【０２１５】
特に、本発明の紫外線硬化型組成物は、分散剤として、酸基をもつ重合体構造を有するもの（以下、「酸基含有高分子分散剤」ともいう）を含むものであってもよい。
【０２１６】
これにより、紫外線硬化型組成物の吐出安定性をさらに優れたものとすることができる。
【０２１７】
なお、酸基含有高分子分散剤は、カルボン酸、リン酸、スルホン酸基などの酸基をもち、重合体構造を有するものであればよく、具体的な分子量は限定されない。
【０２１８】
酸基含有高分子分散剤を構成する重合体構造は、特に限定されないが、例えば、アクリル系の重合体構造（共重合体を含む）、メタクリル系の重合体構造（共重合体を含む）、ポリウレタン系の重合体構造、水酸基含有カルボン酸エステル構造、ポリエーテル系の重合体構造、シリコーン系の重合体構造等が挙げられる。
【０２１９】
酸基含有高分子分散剤の酸価は、特に限定されないが、３ｍｇＫＯＨ／ｇ以上２００ｍｇＫＯＨ／ｇ以下であるのが好ましく、１０ｍｇＫＯＨ／ｇ以上１２０ｍｇＫＯＨ／ｇ以下であるのがより好ましい。
【０２２０】
本発明で用いることのできる酸基をもつ高分子分散剤の具体例としては、ＤＩＳＰＥＲＢＹＫ−１０２（ビックケミー社製）、ＤＩＳＰＥＲＢＹＫ−１０６（ビックケミー社製）、ＤＩＳＰＥＲＢＹＫ−１１０（ビックケミー社製）、ＤＩＳＰＥＲＢＹＫ−１１１（ビックケミー社製）、ＤＩＳＰＥＲＢＹＫ−１４０（ビックケミー社製）、ＤＩＳＰＥＲＢＹＫ−１４２（ビックケミー社製）、ＤＩＳＰＥＲＢＹＫ−１４５（ビックケミー社製）、ＤＩＳＰＥＲＢＹＫ−１１８（ビックケミー社製）、ＤＩＳＰＥＲＢＹＫ−１８０（ビックケミー社製）、ＤＩＳＰＥＲＢＹＫ−１９１（ビックケミー社製）、ＤＩＳＰＥＲＢＹＫ−２０９５（ビックケミー社製）、ＤＩＳＰＥＲＢＹＫ−２０９６（ビックケミー社製）、プライサーフＡ２１２Ｃ（第一工業製薬製）、プライサーフＡ２１５Ｃ（第一工業製薬製）、プライサーフＡ２０８Ｎ（第一工業製薬製）、プライサーフＡ２１９Ｂ（第一工業製薬製）、ＰＮ−４１１（味の素ファインテクノ社製）、ＰＡ−１１１（味の素ファインテクノ社製）等を挙げることができる。
【０２２１】
紫外線硬化型組成物が分散剤を含むものである場合、紫外線硬化型組成物中における分散剤の含有率は、５．０質量％以下であるのが好ましく、０．０１質量％以上２．０質量％以下であるのがより好ましい。
【０２２２】
これにより、紫外線硬化型組成物を用いて製造される記録物の光沢感を十分に優れたものとしつつ、紫外線硬化型組成物の保存安定性、吐出安定性、硬化性をさらに優れたものとすることができる。なお、紫外線硬化型組成物は、酸性高分子分散剤（酸基含有高分子分散剤）として２種以上の化合物を含むものであってもよい。この場合、これらの化合物の含有率の総和が前記範囲内の値であるのが好ましい。なお、紫外線硬化型組成物中における分散剤の含有率が高すぎると、分散に作用しない余剰分散剤の濃度が高まることにより、いわゆる高分子分散液の枯渇効果により、金属粉末、フッ素含有粉末の粒子間が近接した場合に生じる浸透圧により粒子凝集が促進され、平均粒子径の増大、さらには顔料の紫外線硬化成分からの分離・沈降が起こってしまう。結果的に、記録媒体に付与された紫外線硬化型組成物において、金属粉末およびフッ素含有粉末の均一性が低下するとともに粉末粒子の流動性が大幅に低下し、付与された紫外線硬化型組成物の外表面付近に、金属粉末およびフッ素含有粉末を好適に配置させることが困難となり、最終的に得られる記録物（印刷部）の光沢感、耐擦性を十分に優れたものとすることが困難になる可能性がある。
【０２２３】
＜その他の成分＞
本発明の紫外線硬化型組成物は、上述した以外の成分（その他の成分）を含むものであってもよい。このような成分としては、例えば、光重合開始剤、スリップ剤（レベリング剤）、溶剤、重合促進剤、重合禁止剤、浸透促進剤、湿潤剤（保湿剤）、着色剤、定着剤、防黴剤、防腐剤、酸化防止剤、キレート剤、増粘剤、増感剤（増感色素）等が挙げられる。
【０２２４】
光重合開始剤は、紫外線照射によってラジカルやカチオン等の活性種を発生し、上記重合性化合物の重合反応を開始させるものであれば特に制限されない。光重合開始剤としては、光ラジカル重合開始剤や光カチオン重合開始剤を使用することができるが、光ラジカル重合開始剤を使用することが好ましい。光重合開始剤を用いる場合、当該光重合開始剤は、紫外線領域に吸収ピークを有していることが好ましい。
【０２２５】
光ラジカル重合開始剤としては、例えば、芳香族ケトン類、アシルホスフィンオキサイド化合物、芳香族オニウム塩化合物、有機過酸化物、チオ化合物（チオキサントン化合物、チオフェニル基含有化合物等）、ヘキサアリールビイミダゾール化合物、ケトオキシムエステル化合物、ボレート化合物、アジニウム化合物、メタロセン化合物、活性エステル化合物、炭素ハロゲン結合を有する化合物、アルキルアミン化合物等が挙げられる。
【０２２６】
これらの中でも、重合性化合物への溶解性および硬化性の観点から、アシルホスフィンオキサイド化合物およびチオキサントン化合物から選択される少なくとも１種が好ましく、アシルホスフィンオキサイド化合物およびチオキサントン化合物を併用することがより好ましい。
【０２２７】
光ラジカル重合開始剤の具体例としては、アセトフェノン、アセトフェノンベンジルケタール、１−ヒドロキシシクロヘキシルフェニルケトン、２，２−ジメトキシ−２−フェニルアセトフェノン、キサントン、フルオレノン、べンズアルデヒド、フルオレン、アントラキノン、トリフェニルアミン、カルバゾール、３−メチルアセトフェノン、４−クロロベンゾフェノン、４，４’−ジメトキシベンゾフェノン、４，４’−ジアミノベンゾフェノン、ミヒラーケトン、ベンゾインプロピルエーテル、ベンゾインエチルエーテル、ベンジルジメチルケタール、１−（４−イソプロピルフェニル）−２−ヒドロキシ−２−メチルプロパン−１−オン、２−ヒドロキシ−２−メチル−１−フェニルプロパン−１−オン、チオキサントン、ジエチルチオキサントン、２−イソプロピルチオキサントン、２−クロロチオキサントン、２−メチル−１−［４−（メチルチオ）フェニル］−２−モルホリノ−プロパン−１−オン、ビス（２，４，６−トリメチルベンゾイル）−フェニルフォスフィンオキサイド、２，４，６−トリメチルベンゾイル−ジフェニル−フォスフィンオキサイド、２，４−ジエチルチオキサントン、およびビス−（２，６−ジメトキシベンゾイル）−２，４，４−トリメチルペンチルフォスフィンオキシド等が挙げられ、これらのうちから選択される１種または２種以上を組み合わせて用いることができる。
【０２２８】
紫外線硬化型組成物中における光重合開始剤の含有量は、０．５質量％以上１０質量％以下であるのが好ましい。
【０２２９】
光重合開始剤の含有量が前記範囲であると、紫外線硬化速度が十分大きく、かつ、光重合開始剤の溶け残りや光重合開始剤に由来する着色がほとんどない。
【０２３０】
紫外線硬化型組成物がスリップ剤を含むものであると、レベリング作用により記録物の表面が平滑になり、耐擦性が向上する。
【０２３１】
スリップ剤としては、特に限定されないが、例えば、ポリエステル変性シリコーンやポリエーテル変性シリコーン、ポリアクリレート変性シリコーン等のシリコーン系界面活性剤、ポリアクリレート、ポリエステル等の高分子系界面活性剤を用いることができ、ポリエーテル変性ポリジメチルシロキサン、ポリエステル変性ポリジメチルシロキサン、または、ポリアクリレート変性ジメチルシロキサンを用いることが好ましい。
【０２３２】
なお、本発明の紫外線硬化型組成物は、重合禁止剤を含むものであってもよいが、重合禁止剤を含む場合であっても、紫外線硬化型組成物中における重合禁止剤の含有率は、０．６質量％以下であるのが好ましく、０．３質量％以下であるのがより好ましい。
【０２３３】
これにより、相対的に、紫外線硬化型組成物中における重合性化合物の含有率を高いものとすることができるため、紫外線硬化型組成物を用いて形成される印刷部の耐擦性等を特に優れたものとすることができる。また、本発明では、このように重合禁止剤の含有率が比較的低い場合であっても、紫外線硬化型組成物の保存安定性、吐出安定性を十分に優れたものとすることができる。
【０２３４】
また、本発明の紫外線硬化型組成物は、記録物の製造工程において除去される（蒸発する）有機溶剤を含まないものであるのが好ましい。これにより、揮発性有機化合物（ＶＯＣ）の問題の発生を効果的に防止することができる。
【０２３５】
振動式粘度計を用いて、ＪＩＳ  Ｚ８８０９に準拠して測定される、本発明の紫外線硬化型組成物の室温（２０℃）での粘度は、２５ｍＰａ・ｓ以下であるのが好ましく、３ｍＰａ・ｓ以上１５ｍＰａ・ｓ以下であるのがより好ましい。
これにより、インクジェット法による液滴吐出を好適に行うことができる。
【０２３６】
《記録物》
次に、本発明の記録物について説明する。
【０２３７】
本発明の記録物は、上述したような紫外線硬化型組成物を記録媒体上に付与し、その後、紫外線を照射することにより製造されたものである。すなわち、本発明の記録物は、上述したような紫外線硬化型組成物の硬化物と、記録媒体とを備えたものである。
【０２３８】
このような記録物は、光沢感、耐擦性に優れたパターン（印刷部）を有するものである。
【０２３９】
上述したように、本発明に係る紫外線硬化型組成物は、重合性化合物を含むものであり、記録媒体に対する密着性に優れるものである。このように、本発明の紫外線硬化型組成物は記録媒体に対する密着性に優れるものであるため、記録媒体は、いかなるものであってもよく、吸収性または非吸収性のいずれを用いてもよく、例えば、紙（普通紙、インクジェット用専用紙等）、プラスチック材料、金属、セラミックス、木材、貝殻、綿、ポリエステル、ウール等の天然繊維・合成繊維、不織布等を用いることができる。また、記録媒体の形状は、特に限定されず、シート状等、いかなるものであってもよい。
【０２４０】
液滴吐出方式（インクジェット法の方式）としては、ピエゾ方式や、インクを加熱して発生した泡（バブル）によりインクを吐出させる方式等を用いることができるが、紫外線硬化型組成物の変質のし難さ等の観点から、ピエゾ方式が好ましい。
【０２４１】
インクジェット法による紫外線硬化型組成物の吐出は、公知の液滴吐出装置を用いて行うことができる。
【０２４２】
インクジェット法により吐出された紫外線硬化型組成物は、紫外線の照射により硬化する。
【０２４３】
紫外線源としては、例えば、水銀ランプ、メタルハライドランプ、紫外線発光ダイオード（ＵＶ−ＬＥＤ）、紫外線レーザダイオード（ＵＶ−ＬＤ）等を用いることができる。中でも、小型、高寿命、高効率、低コストの観点から、紫外線発光ダイオード（ＵＶ−ＬＥＤ）および紫外線レーザダイオード（ＵＶ−ＬＤ）が好ましい。
【０２４４】
本発明の記録物は、いかなる用途のものであってもよく、例えば、装飾品やそれ以外に適用されるものであってもよい。本発明の記録物の具体例としては、コンソールリッド、スイッチベース、センタークラスタ、インテリアパネル、エンブレム、センターコンソール、メーター銘板等の車両用内装品、各種電子機器の操作部（キースイッチ類）、装飾性を発揮する装飾部、指標、ロゴ等の表示物等が挙げられる。
【０２４５】
以上、本発明について、好適な実施形態に基づいて説明したが、本発明はこれらに限定されるものではない。
【０２４６】
例えば、前述した実施形態では、本発明の記録物が記録媒体（基材）と印刷部とからなるものである場合について中心的に説明したが、本発明の記録物は、記録媒体（基材）、印刷部に加え、他の構成を有するものであってもよい。
【実施例】
【０２４７】
次に、本発明の具体的実施例について説明する。
［１］記録物製造用組成物の製造
（実施例１）
まず、表面が平滑なポリエチレンテレフタレート製のフィルム（表面粗さＲａが０．０２μｍ以下）を用意した。
【０２４８】
次に、このフィルムの一方の面の全体にシリコーンオイルを塗布した。
次に、シリコーンオイルを塗布した面側に、蒸着法により、Ａｌで構成された膜を形成した。
【０２４９】
次に、Ａｌの膜が形成されたポリエチレンテレフタレート製のフィルム（基材）を、ジエチレングリコールジエチルエーテル：９９質量部にフッ素系表面処理剤としてのＣＦ３（ＣＦ２）５（ＣＨ２）２Ｏ（Ｐ）（ＯＨ）２：１質量部を溶解してなる液体中に入れ、５５℃にて２７ｋＨｚの超音波振動を３時間付与した。これにより、Ａｌ製の母粒子にＣＦ３（ＣＦ２）５（ＣＨ２）２Ｏ（Ｐ）（ＯＨ）２による表面処理が施された鱗片状の粒子からなる金属粉末の分散液が得られた。
【０２５０】
このようにして得られた金属粉末の体積平均粒径（Ｄ５０）は０．４５μｍ、金属粉末の微粒子側からの体積累積分布率１０％での粒径（Ｄ１０）は０．２８μｍ、金属粉末の微粒子側からの体積累積分布率９０％での粒径（Ｄ９０）は０．７７μｍ、金属粉末の粒度分布における半値幅は０．３２μｍであった。
【０２５１】
次に、金属粉末の分散液を、フッ素原子を含有するデンドリック高分子（フッ素含有粉末）、脂環構造を有するモノマー（重合性化合物）としてのγ−ブチロラクトンアクリレート、脂環構造を有さないモノマー（重合性化合物）としてのフェノキシエチルアクリレート、下記式（９）で表される化学構造を有する物質Ａ、酸基含有高分子分散剤としてのＤＩＳＰＥＲＢＹＫ−１１８（ビックケミー社製）、光重合開始剤としてのＩｒｇａｃｕｒｅ８１９（チバ・ジャパン社製）、光重合開始剤としてのＳｐｅｅｄｃｕｒｅ  ＴＰＯ（ＡＣＥＴＯ社製）、および、光重合開始剤としてのＳｐｅｅｄｃｕｒｅ  ＤＥＴＸ（Ｌａｍｂｓｏｎ社製）と混合することにより、記録物製造用組成物（紫外線硬化型組成物）を得た。なお、フッ素原子を含有するデンドリック高分子としては、ハイパーブランチポリマーの球状粒子であって、体積平均粒径が７．５ｎｍのＦＡ−２００Ｆ（日産化学工業製）を用いた。
【０２５２】
【化２】
2017088822.tif 000003
【０２５３】
（実施例２〜２０）
金属粉末の構成粒子およびフッ素原子を含有するデンドリック高分子を、表１に示すような構成にするとともに、記録物製造用組成物（紫外線硬化型組成物）の調製に用いる原料の種類・比率を変更することにより、表２、表３に示すような組成となるようにした以外は、前記実施例１と同様にして記録物製造用組成物（紫外線硬化型組成物）を製造した。
【０２５４】
（比較例１）
フッ素原子を含有するデンドリック高分子を含まない組成とした以外は、前記実施例１と同様にして記録物製造用組成物（紫外線硬化型組成物）を製造した。
【０２５５】
（比較例２）
フッ素原子を含有するデンドリック高分子の代わりに、ポリテトラフルオロエチレンで構成された球状の粒子からなるフッ素含有粉末（体積平均粒径（Ｄ５０）：４０ｎｍ）を用いた以外は、前記実施例１と同様にして記録物製造用組成物（紫外線硬化型組成物）を製造した。
【０２５６】
（比較例３）
金属粉末として、ガスアトマイズ法を用いて製造された球形状のＡｌ粉末（表面処理剤による表面処理を施していないもの）を用いた以外は、前記比較例１と同様にして記録物製造用組成物（紫外線硬化型組成物）を製造した。
【０２５７】
前記各実施例および比較例について、記録物製造用組成物に含まれる金属粉末およびフッ素含有粉末の構成を表１にまとめて示し、記録物製造用組成物の組成を表２、表３にまとめて示した。なお、表中、フッ素系リン酸化合物としてのＣＦ３（ＣＦ２）５（ＣＨ２）２Ｏ（Ｐ）（ＯＨ）２を「ＦＡＰ１」、フッ素系シラン化合物としての（ＣＦ３（ＣＦ２）７ＣＨ２ＣＨ２Ｓｉ（ＯＣ２Ｈ５）３）を「ＦＡＳ１」、フッ素系シラン化合物としての（ＣＦ３（ＣＦ２）５ＣＨ２ＣＨ２Ｓｉ（ＯＣ２Ｈ５）３）を「ＦＡＳ２」、フッ素置換脂肪酸としてのＣＦ３（ＣＦ２）７（ＣＨ２）２ＣＯＯＨを「ＦＦＡ１」、フッ素系イソシアネート化合物としてのＣＦ３（ＣＦ２）７（ＣＨ２）２ＮＣＯを「ＩＳ１」、アルキルリン酸化合物としてのラウリルリン酸：ＣＨ３（ＣＨ２）１１−（ＯＣＨ２ＣＨ２）２−Ｏ−ＰＯ（ＯＨ）２を「ＬＡＰ」、アルキルエーテルリン酸化合物としてのラウレス−２リン酸：ＣＨ３（ＣＨ２）１１−（ＯＣＨ２ＣＨ２）２−Ｏ−ＰＯ（ＯＨ）２を「ＬＥＰ」、アルキルシラン化合物としてのオクチルトリエトキシシランを「ＯＴＳ」、ＣＨ３（ＣＨ２）７Ｏ−ＰＯ（ＯＨ）２を「ＡＰ１」、アクリル骨格のデンドリマーで構成されたデンドリック高分子（フッ素原子を含有するデンドリック高分子）を「ＦＡ−１」、エポキシ骨格のデンドリマーで構成されたデンドリック高分子（フッ素原子を含有するデンドリック高分子）を「ＦＥ−１」、ハイパーブランチポリマーで構成されたデンドリック高分子（フッ素原子を含有するデンドリック高分子）のＦＡ−２００Ｆ（日産化学工業製）を「ＦＡ２００」、ハイパーブランチポリマーで構成されたデンドリック高分子（フッ素原子を含有するデンドリック高分子）のＦＡ−Ｅ−５０（日産化学工業製）を「ＦＡ５０」、ハイパーブランチポリマーで構成されたデンドリック高分子（フッ素原子を含有するデンドリック高分子）のＦＨ1−５０（日産化学工業製）を「ＦＨ１」、ハイパーブランチポリマーで構成されたデンドリック高分子（フッ素原子を含有するデンドリック高分子）のＦＸ−０３２Ｎ（日産化学工業製）を「ＦＸ」、ポリテトラフルオロエチレンを「ＰＴＦＥ」、脂環構造を有するモノマー（重合性化合物）としてのγ−ブチロラクトンアクリレートを「ＢＬＡ」、脂環構造を有するモノマー（重合性化合物）としてのテトラヒドロフルフリルアクリレートを「ＴＨＦＡ」、脂環構造を有するモノマー（重合性化合物）としてのＮ−ビニルカプロラクタムを「ＶＣ」、脂環構造を有するモノマー（重合性化合物）としてのＮ−ビニルピロリドンを「ＶＰ」、脂環構造を有するモノマー（重合性化合物）としてのアクリロイルモルホリンを「ＡＭＯ」、脂環構造を有するモノマー（重合性化合物）としてのトリス（２−アクリロイルオキシエチル）イソシアヌレートを「ＴＡＯＥＩ」、脂環構造を有するモノマー（重合性化合物）としてのジシクロペンテニルオキシエチルアクリレートを「ＤＣＰＴｅＯＥＡ」、脂環構造を有するモノマー（重合性化合物）としてのアダマンチルアクリレートを「ＡＡ」、脂環構造を有するモノマー（重合性化合物）としてのジメチロールトリシクロデカンジアクリレートを「ＤＭＴＣＤＤＡ」、脂環構造を有するモノマー（重合性化合物）としてのジメチロールジシクロペンタンジアクリレートを「ＤＭＤＣＰＴＡ」、脂環構造を有するモノマー（重合性化合物）としてのジシクロペンテニルアクリレートを「ＤＣＰＴｅＡ」、脂環構造を有するモノマー（重合性化合物）としてのジシクロペンタニルアクリレートを「ＤＣＰＴａＡ」、脂環構造を有するモノマー（重合性化合物）としてのイソボルニルアクリレートを「ＩＢＡ」、脂環構造を有するモノマー（重合性化合物）としてのシクロヘキシルアクリレートを「ＣＨＡ」、脂環構造を有するモノマー（重合性化合物）としてのジアクリル化イソシアヌレートを「ＤＡＩ」、脂環構造を有するモノマー（重合性化合物）としてのトリアクリル化イソシアヌレートを「ＴＡＩ」、脂環構造を有するモノマー（重合性化合物）としてのγ−ブチロラクトンメタクリレートを「ＢＬＭ」、脂環構造を有するモノマー（重合性化合物）としてのテトラヒドロフルフリルメタクリレートを「ＴＨＦＭ」、脂環構造を有するモノマー（重合性化合物）としてのジシクロペンテニルオキシエチルメタクリレートを「ＤＣＰＴｅＯＥＭ」、脂環構造を有するモノマー（重合性化合物）としてのアダマンチルメタクリレートを「ＡＭ」、脂環構造を有するモノマー（重合性化合物）としてのペンタメチルピペリジルメタクリレートを「ＰＭＰＭ」、脂環構造を有するモノマー（重合性化合物）としてのテトラメチルピペリジルメタクリレートを「ＴＭＰＭ」、脂環構造を有するモノマー（重合性化合物）としての２−メチル−２−アダマンチル  メタクリレートを「ＭＡＭ」、脂環構造を有するモノマー（重合性化合物）としての２−エチル−２−アダマンチル  メタクリレートを「ＥＡＭ」、脂環構造を有するモノマー（重合性化合物）としてのメバロン酸ラクトン  メタクリレートを「ＭＬＭ」、脂環構造を有するモノマー（重合性化合物）としてのジシクロペンテニルメタクリレートを「ＤＣＰＴｅＭ」、脂環構造を有するモノマー（重合性化合物）としてのジシクロペンタニルメタクリレートを「ＤＣＰＴａＭ」、脂環構造を有するモノマー（重合性化合物）としてのイソボルニルメタクリレートを「ＩＢＭ」、脂環構造を有するモノマー（重合性化合物）としてのシクロヘキシルメタクリレートを「ＣＨＭ」、脂環構造を有するモノマー（重合性化合物）としてのシクロヘキサンスピロ−２−（１，３−ジオキソラン−４−イル）メチルアクリレートを「ＣＨＤＯＬＡ」、脂環構造を有するモノマー（重合性化合物）としての（２−メチル−２−エチル−１，３−ジオキソラン−４−イル）メチルアクリレートを「ＭＥＤＯＬＡ」、脂環構造を有さないモノマー（重合性化合物）としてのフェノキシエチルアクリレートを「ＰＥＡ」、脂環構造を有さないモノマー（重合性化合物）としてのジプロピレングリコールジアクリレートを「ＤＰＧＤＡ」、脂環構造を有さないモノマー（重合性化合物）としてのトリプロピレングリコールジアクリレートを「ＴＰＧＤＡ」、脂環構造を有さないモノマー（重合性化合物）としての２−ヒドロキシ３−フェノキシプロピルアクリレートを「ＨＰＰＡ」、脂環構造を有さないモノマー（重合性化合物）としての４−ヒドロキシブチルアクリレートを「ＨＢ���」、脂環構造を有さないモノマー（重合性化合物）としてのエチルカルビトールアクリレートを「ＥＣＡ」、脂環構造を有さないモノマー（重合性化合物）としてのメトキシトリエチレングリコールアクリレートを「ＭＴＥＧＡ」、脂環構造を有さないモノマー（重合性化合物）としてのｔ−ブチルアクリレートを「ＴＢＡ」、脂環構造を有さないモノマー（重合性化合物）としてのベンジルアクリレートを「ＢＡ」、脂環構造を有さないモノマー（重合性化合物）としてのアクリル酸２−（２−ヒドロキシエトキシ）エチルを「ＶＥＥＡ」、脂環構造を有さないモノマー（重合性化合物）としてのベンジルメタクリレートを「ＢＭ」、脂環構造を有さないモノマー（重合性化合物）としてのウレタンアクリレートを「ＵＡ」、酸性高分子分散剤としてのＤＩＳＰＥＲＢＹＫ−１１８（ビックケミー社製、酸価：３６ｍｇＫＯＨ／ｇ）を「Ｄ１」、酸性高分子分散剤としてのＤＩＳＰＥＲＢＹＫ−２０９０（ビックケミー社製、酸価：６１ｍｇＫＯＨ／ｇ）を「Ｄ２」、酸性高分子分散剤としてのプライサーフＡ２１９Ｂ（第一工業製薬製、酸価：５０ｍｇＫＯＨ／ｇ）を「Ｄ３」、上記式（９）で表される化合物（物質Ａ）を「Ａ１」、下記式（１０）で表される化合物（物質Ａ）を「Ａ２」、下記式（１１）で表される化合物（物質Ａ）を「Ａ３」、下記式（１２）で表される物質Ａを「Ａ４」、消泡剤としてのＢＹＫ−３４４１を「Ｂ３４４１」、消泡剤としてのＤＩＳＰＥＲＢＹＫ−３５４を「Ｄ３５４」、消泡剤としてのＤＩＳＰＥＲＢＹＫ−３９２を「Ｄ３９２」、Ｉｒｇａｃｕｒｅ  ８１９（チバ・ジャパン社製）を「ｉｃ８１９」、Ｓｐｅｅｄｃｕｒｅ  ＴＰＯ（ＡＣＥＴＯ社製）を「ｓｃＴＰＯ」、Ｓｐｅｅｄｃｕｒｅ  ＤＥＴＸ（Ｌａｍｂｓｏｎ社製）を「ｓｃＤＥＴＸ」、ＢＹＫ-３５０（ビックケミー社製）を「ＢＹ３５０」、ヒドロキノンモノメチルエーテルを「ＭＥＨＱ」、ＬＨＰ−９６（楠本化成社製）を「ＬＨＰ」、ＬＦ−１９８２（楠本化成社製）を「ＬＦ−１」、ＬＦ−１９８４（楠本化成社製）を「ＬＦ−２」で示した。また、表中、実施例１５について、母粒子の構成材料の組成は、各元素の含有率を重量比で示した。また、振動式粘度計を用いて、ＪＩＳ  Ｚ８８０９に準拠して測定された前記各実施例の記録物製造用組成物（紫外線硬化型組成物）の２０℃における粘度は、いずれも、３ｍＰａ・ｓ以上１５ｍＰａ・ｓ以下の範囲内の値であった。また、前記各実施例の記録物製造用組成物（紫外線硬化型組成物）を構成する金属粉末に関して、それぞれ任意の１０個の金属粒子について観察を行い、投影面積が最大となる方向から観察した際（平面視した際）の面積Ｓ１［μｍ２］と、当該観察方向と直交する方向のうち観察した際の面積が最大となる方向から観察した際の面積Ｓ０［μｍ２］に対する比率（Ｓ１／Ｓ０）を求め、これらの平均値を求めたところ、Ｓ１／Ｓ０の平均値は、いずれも、１９以上であった。また、金属粉末として表面処理が施されたものを用いた実施例および比較例においては、金属粉末全体に対する表面処理が施された構成粒子の含有率は、いずれも、９９質量％以上であった。また、金属粉末を含まない以外は前記各実施例の紫外線硬化型組成物と同様の組成を有する組成物を硬化させてなる厚さ１００μｍの硬化物の厚さ方向の可視光の透過率（波長：６００ｎｍの光の透過率）は、いずれも、９０％以上であった。
【０２５８】
【化３】
2017088822.tif 000004
【０２５９】
【化４】
2017088822.tif 000005
【０２６０】
【化５】
2017088822.tif 000006
【０２６１】
【表１】
2017088822.tif 000007
【０２６２】
【表２】
2017088822.tif 000008
【０２６３】
【表３】
2017088822.tif 000009
【０２６４】
［２］液滴吐出の安定性評価（吐出安定性評価）
前記各実施例および比較例の記録物製造用組成物を用いて、下記に示すような試験による評価を行った。
【０２６５】
まず、チャンバー（サーマルチャンバー）内に設置した液滴吐出装置および前記各実施例および比較例の記録物製造用組成物を用意し、ピエゾ素子の駆動波形を最適化した状態で、２５℃、５０％ＲＨの環境下で、各記録物製造用組成物について、ノズル穴のサイズが直径２２μｍの液滴吐出ヘッドの各ノズルから、周波数２０ｋＨｚで連続吐出を実施しながら、液滴の吐出平均速度、インクの重量を測定しておいた。次に各ノズルからそれぞれ１００００００発（１００００００滴）の液滴の連続吐出を行った時点の状況を撮影画像としてコンピュータに取り込み、不良ノズル（抜け、吐出曲がり、インク重量変化などを伴う吐出速度減速など正常に吐出していないノズルの総数）を取り込みカウントする。この場合の抜けとは液滴がノズルの穴から出なくなったり、噴霧状に異常な放出を起こしている状態であり、また吐出曲がりとはノズル面の法線方向に吐出を実施している正常状態に対して±５度以上の範囲で曲がった飛行をする状態を示す。吐出速度の減速はあらかじめ算出して置いた吐出平均速度に対して３％以上減速したものを不良ノズルとして計算する。この不良ノズルの発生確率（評価ノズル総数に対する不良ノズルの比率）が少なければ吐出の安定性が高いと判断できる。
【０２６６】
［２．１］曲がり不良発生率
Ａ：曲がり不良の発生確率が０．５％未満。
Ｂ：曲がり不良の発生確率が０．５％以上１．０％未満。
Ｃ：曲がり不良の発生確率が１．０％以上５．０％未満。
Ｄ：曲がり不良の発生確率が５．０％以上１０．０％未満。
Ｅ：曲がり不良の発生確率が１０．０％以上。
【０２６７】
［２．２］抜け不良発生率（吐出抜け）
Ａ：抜け不良の発生確率が０．５％未満。
Ｂ：抜け不良の発生確率が０．５％以上１．０％未満。
Ｃ：抜け不良の発生確率が１．０％以上２．０％未満。
Ｄ：抜け不良の発生確率が２．０％以上５．０％未満。
Ｅ：抜け不良の発生確率が５．０％以上。
【０２６８】
［３］記録物製造用組成物の保存安定性評価（長期安定性評価）
［３．１］分散性
前記各実施例および比較例の記録物製造用組成物について、４０℃の環境下に、６０日間放置した後、ろ過精度３μｍのカプセルフィルタ（ヤマシンフィルタ社製）にて１Ｌ通液した際の通液前後の濃度を測定し、分散不足による粗大粒子をフィルタろ過することによるロスを濃度の減少率で求め、以下の基準に従い、評価した。
【０２６９】
Ａ：インク濃度減少率が５％未満。
Ｂ：インク濃度減少率が５％以上１０％未満。
Ｃ：インク濃度減少率が１０％以上２０％未満。
Ｄ：インク濃度減少率が２０％以上。
【０２７０】
［３．２］粘度の上昇率
前記各実施例および比較例の記録物製造用組成物について、６０℃の環境下に、２０日間放置した後、振動式粘度計を用いて、ＪＩＳ  Ｚ８８０９に準拠して測定された前記各実施例の記録物製造用組成物の２０℃における粘度を測定し、製造直後からの粘度の上昇率を求め、以下の基準に従い、評価した。
【０２７１】
Ａ：粘度の上昇率が５％未満。
Ｂ：粘度の上昇率が５％以上１０％未満。
Ｃ：粘度の上昇率が１０％以上１８％未満。
Ｄ：粘度の上昇率が１８％以上２３％未満。
Ｅ：粘度の上昇率が２３％以上、または、異物の発生が認められる。
【０２７２】
［４］硬化性
前記各実施例および比較例の記録物製造用組成物について、エプソン製インクジェットプリンター；ＰＭ８００Ｃへ導入し、記録媒体として三菱樹脂（株）製、ダイアホイル  Ｇ４４０Ｅ（厚さ３８μｍ）を用いて、インク量ｗｅｔ  ９ｇ／ｍ２にて、ベタ印刷を行い、印刷後、ただちにＬＥＤ−ＵＶランプ；フォセオン社製  ＲＸ  ｆｉｒｅｆｌｙ（ギャップ６ｍｍ  ピーク波長３９５ｎｍ  １０００ｍＷ／ｃｍ２）を用いて紫外線の照射を行い、記録物製造用組成物が硬化したか否かを確認し、以下の５段階の基準に従い、評価した。硬化したか否かは、綿棒にて表面をこすって、未硬化のインク組成物が付着しないか否かで判断した。なお、下記Ａ〜Ｅの照射量に該当するかどうかは、ランプを何秒照射したかによって算出できる。
【０２７３】
Ａ：２００ｍＪ/ｃｍ２未満の紫外線照射量にて硬化した。
Ｂ：２００ｍＪ/ｃｍ２以上３５０ｍＪ/ｃｍ２未満の紫外線照射量にて硬化した。
Ｃ：３５０ｍＪ/ｃｍ２以上５００ｍＪ/ｃｍ２未満の紫外線照射量にて硬化した。
Ｄ：５００ｍＪ/ｃｍ２以上１０００ｍＪ/ｃｍ２未満の紫外線照射量にて硬化した。
Ｅ：１０００ｍＪ/ｃｍ２以上の紫外線照射量にて硬化する。もしくはまったく硬化
しない。
【０２７４】
［５］記録物の製造
各実施例および比較例の記録物製造用組成物を用いて、それぞれ、以下のようにして、記録物としてのインテリアパネルを製造した。
まず、記録物製造用組成物をインクジェット装置に投入した。
【０２７５】
その後、ポリカーボネート（旭硝子社製、カーボグラス  ポリッシュ  ２ｍｍ厚）を用いて成形した曲面部を有する基材（記録媒体）上に、所定のパターンで、記録物製造用組成物を吐出し、３６５ｎｍ、３８０ｎｍ、３９５ｎｍの波長に極大値を有するスペクトルの紫外線を、照射強度１６０ｍＷ／ｃｍ２を１０秒間照射し、基材上の記録物製造用組成物を硬化させた。その後、８０℃で１時間加熱し、記録物としてのインテリアパネルを得た。
【０２７６】
上記のような方法を用いて、各実施例および比較例の記録物製造用組成物を用いて、それぞれ、１０個のインテリアパネル（記録物）を製造した。
【０２７７】
また、基材として、ポリエチレンテレフタレート（三菱樹脂社製  ダイアホイル  Ｇ４４０Ｅ  ３８μｍ厚）を用いて成形したもの、低密度ポリエチレン（三井化学東セロ社製  Ｔ．Ｕ．Ｘ（Ｌ−ＬＤＰＥ）  ＨＣ−Ｅ  ＃８０）を用いて成形したもの、２軸延伸ポリプロピレン（三井化学東セロ社製  ＯＰ  Ｕ−１  ＃６０）を用いて成形したもの、硬質塩化ビニル（アクリサンデー社製  サンデーシート（透明）０．５ｍｍ厚）を用いて成形したものを用いた以外は、上記と同様にして、各実施例および比較例の記録物製造用組成物を用いて、それぞれ、１０個ずつのインテリアパネル（記録物）を製造した。
【０２７８】
［６］記録物の評価
上記のようにして得られた各記録物について、以下のような評価を行った。
【０２７９】
［６．１］記録物の外観評価
前記各実施例および比較例で製造した各記録物を目視により観察し、以下の７段階の基準に従い、評価した。
【０２８０】
Ａ：高級感に溢れる光沢感を有し、極めて優れた外観を有している。
Ｂ：高級感に溢れる光沢感を有し、非常に優れた外観を有している。
Ｃ：高級感のある光沢感を有し、優れた外観を有している。
Ｄ：高級感のある光沢感を有し、良好な外観を有している。
Ｅ：光沢感に劣り、外観がやや不良。
Ｆ：光沢感に劣り、外観が不良。
Ｇ：光沢感に劣り、外観が極めて不良。
【０２８１】
［６．２］光沢度
前記各実施例および比較例で製造した各記録物のパターン形成部について、光沢度計（ＭＩＮＯＬＴＡ  ＭＵＬＴＩ  ＧＬＯＳＳ  ２６８）を用い、煽り角度６０°での光沢度を測定し、以下の基準に従い評価した。
【０２８２】
Ａ：光沢度が３２０以上。
Ｂ：光沢度が２５０以上３２０未満。
Ｃ：光沢度が１５０以上２５０未満。
Ｄ：光沢度が１５０未満。
【０２８３】
［６．３］耐擦性
前記各実施例および比較例に係る記録物について、記録物の製造から４８時間経過した時点で、ＪＩＳ  Ｌ０８４９に準じ、学振式堅牢度試験機において５００ｇの荷重を載せて布擦りを３０回行い、上記［６．２］で述べたのと同様の方法により、布擦り後の記録物についても光沢度（煽り角度６０°）を測定し、布擦り前後での光沢度の低下率を求め、以下の基準に従い評価した。
【０２８４】
Ａ：光沢度の低下率が１０％未満。
Ｂ：光沢度の低下率が１０％以上２０％未満。
Ｃ：光沢度の低下率が２０％以上３０％未満。
Ｄ：光沢度の低下率が３０％以上５０％未満。
Ｅ：光沢度の低下率が５０％以上。
【０２８５】
これらの結果を表４に示す。なお、表４中、ポリカーボネート製の基材を用いて製造された記録物を「Ｍ１」、ポリエチレンテレフタレート製の基材を用いて製造された記録物を「Ｍ２」、低密度ポリエチレン製の基材を用いて製造された記録物を「Ｍ３」、２軸延伸ポリプロピレン製の基材を用いて製造された記録物を「Ｍ４」、硬質塩化ビニル製の基材を用いて製造された記録物を「Ｍ５」で示した。
【０２８６】
【表４】
2017088822.tif 000010
【０２８７】
表４から明らかなように、本発明の組成物（紫外線硬化型組成物）は、液滴の吐出安定性、保存安定性および硬化性に優れていた。また、本発明の記録物は、優れた光沢感、外観を有しており、パターン形成部の耐擦性にも優れていた。また、本発明の組成物（紫外線硬化型組成物）を用いることにより、記録媒体の種類によらず、安定的に優れた結果が得られた。これに対して、比較例では、満足な結果が得られなかった。